(57)【要約】【課題】色味が良好であり、耐光性に優れた印刷画像を形成することを可能にするトナー、並びに、これを含むトナーカートリッジ、現像装置及び画像形成装置を提供する。【解決手段】トナーは、結着樹脂１０１と着色剤１０２とを有し、着色剤１０２は、ａ＊（Ｙ）及びｂ＊（Ｙ）が前記トナーからなる色相測定用印刷画像のＬ＊ａ＊ｂ＊表色系におけるａ＊値及びｂ＊値である場合に、印刷媒体上に印刷された色相測定用印刷画像の色相が、−８．６≦ａ＊（Ｙ）≦−７．９と９３．４≦ｂ＊（Ｙ）≦９５．４を満たし、印刷媒体上に印刷された前記トナーからなる耐光性測定用印刷画像に、波長３４０ｎｍにおける分光放射照度が０．３６Ｗ／ｍ２の光を６６３時間照射する照射試験の後の耐光性Ｆが７０％以上であるように構成され、前記トナーは、１２０℃における溶融粘度が１４００Ｐａ・ｓ以上１６００Ｐａ・ｓ以下になるように構成される。【選択図】図３
2019101406.tif 000002
【特許請求の範囲】
【請求項１】
結着樹脂と、
前記結着樹脂内に含有された着色剤と、
を有するトナーであって、
前記着色剤は、
ａ＊（Ｙ）及びｂ＊（Ｙ）が前記トナーからなる色相測定用印刷画像のＬ＊ａ＊ｂ＊表色系におけるａ＊値及びｂ＊値である場合に、印刷媒体上に印刷された前記色相測定用印刷画像の色相が、
−８．６≦ａ＊（Ｙ）≦−７．９、且つ、９３．４≦ｂ＊（Ｙ）≦９５．４
を満たし、
印刷媒体上に印刷された前記トナーからなる耐光性測定用印刷画像に、波長３４０ｎｍにおける分光放射照度が０．３６Ｗ／ｍ２の光を６６３時間照射する照射試験の後の前記耐光性測定用印刷画像の耐光性Ｆが、Ｆ≧７０％を満たすように構成され、
前記照射試験の後における前記トナー１００％濃度画像のＯ．Ｄ．をＤ（Ｅ）とし、前記照射試験の前における前記トナー１００％濃度画像のＯ．Ｄ．をＤ（Ｓ）とした場合、
Ｆ［％］＝（Ｄ（Ｅ）／Ｄ（Ｓ））×１００［％］
であり、
前記トナーは、１２０℃における前記トナーの溶融粘度ηが、
１４００［Ｐａ・ｓ］≦η≦１６００［Ｐａ・ｓ］
を満たすように構成された
ことを特徴とするトナー。
【請求項２】
前記着色剤は、複数の顔料を含み、
前記複数の顔料は、Ｃ．Ｉ．ピグメントイエロー１５５と、Ｃ．Ｉ．ピグメントイエロー１８５とを含む
ことを特徴とする請求項１に記載のトナー。
【請求項３】
前記Ｃ．Ｉ．ピグメントイエロー１５５と前記Ｃ．Ｉ．ピグメントイエロー１８５との混合比率は、４：１であることを特徴とする請求項２に記載のトナー。
【請求項４】
前記印刷媒体に印刷された前記色相測定用印刷画像の前記ａ＊（Ｙ）及び前記ｂ＊（Ｙ）は、
前記印刷媒体の下敷きとして、Ｌ＊ａ＊ｂ＊表色系におけるＬ＊値、ａ＊値、ｂ＊値をそれぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねたものを用い、
前記印刷媒体に印刷された前記色相測定用印刷画像の色相の測定に用いる測定器において、表色系の設定をＬ＊ａ＊ｂ＊表色系とし、観察光源の設定をＤ５０とし、視野角の設定を２°として、測定された値である
ことを特徴とする請求項１から３のいずれか１項に記載のトナー。
【請求項５】
前記印刷媒体に印刷された前記色相測定用印刷画像の光学濃度は、
前記印刷媒体の下敷きとして、Ｌ＊ａ＊ｂ＊表色系におけるＬ＊値、ａ＊値、ｂ＊値をそれぞれＬ＊（Ｂ）、ａ＊（Ｂ）、ｂ＊（Ｂ）としたときに、
２５．１≦Ｌ＊（Ｂ）≦２５．９、且つ、
０．２≦ａ＊（Ｂ）≦０．３、且つ、
０．５≦ｂ＊（Ｂ）≦０．７
を満たす黒色紙を用い、
前記色相測定用印刷画像の光学濃度の測定に用いる測定器において、ステータスの設定をステータスＩとし、白色基準の設定を絶対白色基準とし、偏光フィルタ無しで測定された値である
ことを特徴とする請求項１から４のいずれか１項に記載のトナー。
【請求項６】
前記耐光性Ｆは、前記照射試験の後における前記トナーからなる耐光性測定用印刷画像の第２の光学濃度を、前記照射試験の前における前記トナーからなる耐光性測定用印刷画像の第１の光学濃度で除算して得られた値を百分率で表現した値であり、
前記第１の光学濃度と前記第２の光学濃度の測定は、
前記耐光性測定用印刷画像の印刷媒体の下敷きとして、Ｌ＊ａ＊ｂ＊表色系におけるＬ＊値、ａ＊値、ｂ＊値をそれぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねたものを用い、
前記耐光性測定用印刷画像の光学濃度の測定に用いる測定器において、ステータスの設定をステータスＩとし、白色基準の設定を絶対白色基準とし、偏光フィルタ無しで測定された値である
ことを特徴とする請求項１から５のいずれか１項に記載のトナー。
【請求項７】
前記印刷媒体上に印刷された前記トナーからなる耐昇華性測定用の印刷画像に、１８０℃の熱源上で１０分間加熱する加熱試験の後における前記耐昇華性測定用の印刷画像の耐昇華性Ｓｒが、Ｓｒ≧９８％を満たすように構成され、
前記加熱試験の後における前記トナーの１００％濃度画像のｂ＊値をｂ＊（Ｅ）とし、前記加熱試験の前における前記トナーの１００％濃度画像のｂ＊値をｂ＊（Ｓ）とした場合、
Ｓｒ［％］＝（ｂ＊（Ｅ）／ｂ＊（Ｓ））×１００［％］
であり、
熱圧着転写用の転写紙に印刷された前記トナーからなる熱圧着転写性測定用の印刷画像を、１８０℃、６０［ｐｓｉ］で１０秒間プレスした後の、前記熱圧着転写性測定用の印刷画像のｂ＊値が、ｂ＊≦２．９を満たすように構成された
ことを特徴とする請求項１に記載のトナー。
【請求項８】
前記着色剤は、複数の顔料を含み、
前記複数の顔料は、Ｃ．Ｉ．ピグメントイエロー１５５と、Ｃ．Ｉ．ピグメントイエロー１８５とを含む
ことを特徴とする請求項７に記載のトナー。
【請求項９】
前記Ｃ．Ｉ．ピグメントイエロー１５５と前記Ｃ．Ｉ．ピグメントイエロー１８５との混合比率は、７３：２７から８０：２０の範囲内であることを特徴とする請求項８に記載のトナー。
【請求項１０】
前記印刷媒体に印刷された前記色相測定用印刷画像の前記ａ＊（Ｙ）及び前記ｂ＊（Ｙ）は、
前記印刷媒体の下敷きとして、
Ｌ＊ａ＊ｂ＊表色系におけるＬ＊値、ａ＊値、ｂ＊値を、それぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２を満たし、
７８．０［ｓｅｃ］≦ベック平滑度≦１２９．３［ｓｅｃ］、
秤量が８０ｇ／ｍ２である白色紙を使用し、
濃度測定条件として、ＩＳＯで規定されるステータスＩで、絶対白色基準で、偏光フィルタ無しで、
２５．１≦Ｌ＊値≦２５．９、
０．２≦ａ＊値≦０．３、
０．５≦ｂ＊値≦０．７
の黒色紙を下敷きにし、
イエロー光学濃度が１．４となるように印刷された前記トナーからなる色相測定印刷画像を使用して測定される
ことを特徴とする請求項７から９のいずれか１項に記載のトナー。
【請求項１１】
前記結着樹脂は、スチレンアクリル共重合樹脂であることを特徴とする請求項１から８のいずれか１項に記載のトナー。
【請求項１２】
像担持体の表面にトナーを供給する現像装置に装着可能なトナー収容容器と、
前記トナー収容容器内に収容されているトナーと、
を有し、
前記トナー収容容器内に収容されている前記トナーは、請求項１から１１のいずれか１項に記載のトナーである
ことを特徴とするトナーカートリッジ。
【請求項１３】
トナー収容部と、
前記トナー収容部に収容されているトナーと、
前記トナー収容部に収容されている前記トナーを、静電潜像を担持する像担持体の表面に供給するトナー担持体と、
を有し、
前記トナー収容部に収容されている前記トナーは、請求項１から１１のいずれか１項に記載のトナーである
ことを特徴とする現像装置。
【請求項１４】
静電潜像を担持する像担持体と、
トナー収容部を有する現像手段と、
前記トナー収容部に収容されているトナーと、
前記現像手段から供給された前記トナーによって前記像担持体上に形成されたトナー画像を印刷媒体上に転写させる転写手段と、
を有し、
前記トナー収容部に収容されている前記トナーは、請求項１から１１のいずれか１項に記載のトナーである
ことを特徴とする画像形成装置。
【発明の詳細な説明】
【技術分野】
【０００１】
本発明は、現像剤としてのトナー、並びに、前記トナーを含むトナーカートリッジ、現像装置及び画像形成装置に関するものである。
【背景技術】
【０００２】
電子写真プロセスを用いる画像形成装置によって用紙上に形成される印刷画像（トナー画像）の品質を向上させるために、使用されるトナーの溶融粘度及びその比率を規定する提案がある（例えば、特許文献１参照）。
【先行技術文献】
【特許文献】
【０００３】
【特許文献１】特開２０１５−６８８８９号公報（例えば、請求項１〜３）
【発明の概要】
【発明が解決しようとする課題】
【０００４】
しかしながら、トナーの溶融粘度及びその比率を規定するだけでは、印刷画像の品質を高く維持することができない場合がある。例えば、印刷直後の画像の色味が良好であったとしても、経時変化によって印刷画像が退色することがある（すなわち、耐光性が不十分なことがある）。また、印刷画像の色味の経時変化を考慮に入れて印刷を行う場合には、印刷直後の印刷画像の色味が不適当になることがある。なお、色味とは、微細な色合いのことであり、微細な色の濃淡の具合又は微細な色のずれの具合などを意味する。
【０００５】
本発明は、色味が良好であり、耐光性に優れた印刷画像を形成することを可能にするトナー、並びに、前記トナーを含むトナーカートリッジ、現像装置及び画像形成装置を提供することを目的とする。
【課題を解決するための手段】
【０００６】
本発明に係るトナーは、結着樹脂と、前記結着樹脂内に含有された着色剤と、を有するトナーであって、
前記着色剤は、
ａ＊（Ｙ）及びｂ＊（Ｙ）が前記トナーからなる色相測定用印刷画像のＬ＊ａ＊ｂ＊表色系におけるａ＊値及びｂ＊値である場合に、印刷媒体上に印刷された前記色相測定用印刷画像の色相が、
−８．６≦ａ＊（Ｙ）≦−７．９、且つ、９３．４≦ｂ＊（Ｙ）≦９５．４
を満たし、
印刷媒体上に印刷された前記トナーからなる耐光性測定用印刷画像に、波長３４０ｎｍにおける分光放射照度が０．３６Ｗ／ｍ２の光を６６３時間照射する照射試験の後の前記耐光性測定用印刷画像の耐光性Ｆが、Ｆ≧７０％を満たすように構成され、
前記トナーは、１２０℃における前記トナーの溶融粘度ηが、
１４００［Ｐａ・ｓ］≦η≦１６００［Ｐａ・ｓ］
を満たすように構成されたことを特徴とする。
【発明の効果】
【０００７】
本発明によれば、色味が良好であり、耐光性に優れた印刷画像を形成することができる。
【図面の簡単な説明】
【０００８】
【図１】本発明の実施の形態１に係る画像形成装置の内部構成を概略的に示す縦断面図である。
【図２】実施の形態１に係る画像形成装置の制御系の構成を概略的に示すブロック図である。
【図３】本発明の実施の形態２に係るトナーの構成を概略的に示す断面図である。
【図４】実施の形態２に係るトナーとしてのイエロートナー（実施例Ｅ１〜Ｅ３）によって形成された印刷画像と比較例のイエロートナー（実施例Ｃ１〜Ｃ３）によって形成された印刷画像の耐光性試験の結果をグラフＧ１として示す図である。
【図５】実施の形態２に係るトナーとしてのイエロートナー（実施例Ｅ１〜Ｅ３）によって形成された印刷画像と比較例のイエロートナー（実施例Ｃ１〜Ｃ３）によって形成された印刷画像の印字色相の測定結果をＬ＊ａ＊ｂ＊表色系におけるグラフＧ２として示す図である。
【図６】白紙印刷された用紙を示す平面図である。
【図７】印字色相測定用の印刷パターンのトナーパッチの用紙上における位置を示す平面図である。
【図８】印字色相測定用の印刷パターンのトナーパッチの種類（色及び濃度）を示す平面図である。
【図９】比較例Ｃ１のイエロートナーと通常（市販）のマゼンタトナーとによって形成されたレッド２００％濃度画像のトナーパッチの印字色相評価結果をＬ＊ａ＊ｂ＊表色系におけるグラフＧ３として示す図である。
【図１０】図９のグラフの要部を拡大してグラフＧ４として示す図である。
【図１１】図１０に良否判定境界線を追加したグラフＧ５を示す図である。
【図１２】実施例Ｅ１〜Ｅ３と比較例Ｃ１〜Ｃ３のイエロートナーの各々と通常（市販）のマゼンタトナーとによって形成されたレッド２００％濃度画像のトナーパッチの印字色相評価結果をＬ＊ａ＊ｂ＊表色系におけるグラフ６として示す図である。
【図１３】図１２のグラフの要部を拡大してグラフＧ７として示す図である。
【図１４】実施の形態３に係るトナーである実施例Ｅ１１〜Ｅ１５のイエロートナーＴ１１〜Ｔ１５と、比較例Ｃ１１〜Ｃ１３のイエロートナーＴ１６〜Ｔ１８の顔料比率と、印字色相と、耐光性と、耐昇華性と、熱圧着転写測定後のイエロー１００％画像のｂ＊値と、溶融粘度の測定結果を表として示す図である。
【図１５】実施の形態２に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の耐光性試験の結果をグラフＧ８として示す図である。
【図１６】実施の形態２に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の印字色相の測定結果をＬ＊ａ＊ｂ＊表色系におけるグラフＧ９として示す図である。
【図１７】耐昇華性測定用の印刷画像を示す平面図である。
【図１８】耐昇華性測定における加熱試験方法を説明する概略図である。
【図１９】実施の形態２に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の耐昇華性をグラフＧ１０として示す図である。
【図２０】熱圧着転写性測定における熱圧着転写方法を説明する概略図である。
【図２１】実施の形態２に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の熱圧着転写性測定結果をグラフＧ１１として示す図である。
【図２２】実施の形態３に係るトナーの効果を確認するために、実施例Ｅ１１〜Ｅ１５と比較例Ｃ１１〜Ｃ１３のイエロートナーＴ１１〜Ｔ１８を使用して行われた評価試験の結果を表４として示す図である。
【図２３】実施例Ｅ１１〜Ｅ１５と比較例Ｃ１１〜Ｃ１３のイエロートナーの各々と通常（市販）のマゼンタトナーとによって形成されたレッド２００％濃度画像のトナーパッチの印字色相評価結果をＬ＊ａ＊ｂ＊表色系におけるグラフＧ１２として示す図である。
【図２４】図２３のグラフの要部を拡大してグラフＧ１３として示す図である。
【発明を実施するための形態】
【０００９】
以下に、本発明の実施の形態に係るトナー、トナーカートリッジ、現像装置、及び画像形成装置を、添付図面を参照しながら説明する。実施の形態１では、実施の形態に係るトナーを使用する画像形成装置、画像形成装置の一部を構成する現像手段としての現像装置、及び現像装置に装着可能なトナーカートリッジが説明される。実施の形態２及び３では、本発明が適用された現像剤としてのトナーが説明される。ただし、以下の実施の形態は、例にすぎず、本発明の範囲内で種々の変更が可能である。
【００１０】
《１》実施の形態１
図１は、本発明の実施の形態１に係る画像形成装置１の内部構成を概略的に示す縦断面図である。画像形成装置１は、電子写真プロセスによりホワイト（Ｗ）、イエロー（Ｙ）、マゼンタ（Ｍ）、シアン（Ｃ）、ブラック（Ｋ）のトナー画像を中間転写ベルト９上に形成（一次転写）し、これらのトナー画像を中間転写ベルト９から印刷媒体としての用紙２３上に二次転写する中間転写方式のカラープリンタである。
【００１１】
画像形成装置１は、中間転写ベルト９の上側部分の移動方向Ｄ１に沿って順に配列された画像形成手段としての画像形成部１０Ｗ，１０Ｙ，１０Ｍ，１０Ｃ，１０Ｋを有している。画像形成部１０Ｗ，１０Ｙ，１０Ｍ，１０Ｃ，１０Ｋは、それぞれホワイトトナー、イエロートナー、マゼンタトナー、シアントナー、ブラックトナーにより画像データに基づくトナー画像を形成する。画像形成部１０Ｗ，１０Ｙ，１０Ｍ，１０Ｃ，１０Ｋは、装置本体に着脱自在に装着された交換可能なユニット構造であってもよい。画像形成部１０Ｙの現像装置１１Ｙが有しているイエロートナー又は現像装置１１Ｙに装着されるトナーカートリッジが有しているイエロートナーは、本発明の実施の形態２又は３に係るトナーである。なお、画像形成部１０Ｗ，１０Ｍ，１０Ｃ，１０Ｋの現像装置１１Ｗ，１１Ｍ，１１Ｃ，１１Ｋに収容されている又は現像装置１１Ｗ，１１Ｍ，１１Ｃ，１１Ｋに装着されるトナーカートリッジに収容されているホワイトトナー、マゼンタトナー、シアントナー、ブラックトナーは、通常（市販）の純正トナーである。
【００１２】
画像形成部１０Ｗ，１０Ｙ，１０Ｍ，１０Ｃ，１０Ｋは、表面に静電潜像が形成される像担持体としての感光体ドラム１２Ｗ，１２Ｙ，１２Ｍ，１２Ｃ，１２Ｋと、感光体ドラム１２Ｗ，１２Ｙ，１２Ｍ，１２Ｃ，１２Ｋの表面を一様に帯電させる帯電手段としての帯電ローラ１３Ｗ，１３Ｙ，１３Ｍ，１３Ｃ，１３Ｋとを有している。また、画像形成部１０Ｗ，１０Ｙ，１０Ｍ，１０Ｃ，１０Ｋは、一様に帯電した感光体ドラム１２Ｗ，１２Ｙ，１２Ｍ，１２Ｃ，１２Ｋの表面に光を照射することで画像データに基づく静電潜像を形成する露光手段としてのＬＥＤ（発光ダイオード）アレイヘッド１４Ｗ，１４Ｙ，１４Ｍ，１４Ｃ，１４Ｋと、クリーニングブレード５Ｗ，５Ｙ，５Ｍ，５Ｃ，５Ｋとを有している。なお、ＬＥＤアレイヘッド１４Ｗ，１４Ｙ，１４Ｍ，１４Ｃ，１４Ｋは、交換可能なユニット構造の画像形成部１０Ｗ，１０Ｙ，１０Ｍ，１０Ｃ，１０Ｋの一部としてではなく、装置本体側の構成として備えられてもよい。
【００１３】
感光体ドラム１２Ｗ，１２Ｙ，１２Ｍ，１２Ｃ，１２Ｋは、円筒型の導電性支持体と、その表面上に塗布された感光層からなる感光層部とを有している。感光層部は、積層されたブロッキング層、電荷発生層、電荷輸送層を有している。電荷輸送層は、例えば、約１８μｍになるように塗布されている。膜厚測定には、例えば、株式会社ケツト科学研究所製の渦電流膜厚計「ＬＨ−２００Ｊ」が使用される。
【００１４】
画像形成部１０Ｗ，１０Ｙ，１０Ｍ，１０Ｃ，１０Ｋは、感光体ドラム１２Ｗ，１２Ｙ，１２Ｍ，１２Ｃ，１２Ｋの表面にホワイトトナー、イエロートナー、マゼンタトナー、シアントナー、ブラックトナーを供給する現像手段としての現像装置１１Ｗ，１１Ｙ，１１Ｍ，１１Ｃ，１１Ｋを有している。現像装置１１Ｗ，１１Ｙ，１１Ｍ，１１Ｃ，１１Ｋは、現像剤担持体としての現像ローラ１５Ｗ，１５Ｙ，１５Ｍ，１５Ｃ，１５Ｋと、供給ローラ１７Ｗ，１７Ｙ，１７Ｍ，１７Ｃ，１７Ｋと、現像ローラ１５Ｗ，１５Ｙ，１５Ｍ，１５Ｃ，１５Ｋ上のトナーの厚さを規制する現像ブレード１６Ｗ，１６Ｙ，１６Ｍ，１６Ｃ，１６Ｋと、ホワイトトナー、イエロートナー、マゼンタトナー、シアントナー、ブラックトナーを収容する容器であるトナー収容部１８Ｗ，１８Ｙ，１８Ｍ，１８Ｃ，１８Ｋとを有している。トナー収容部１８Ｗ，１８Ｙ，１８Ｍ，１８Ｃ，１８Ｋは、現像装置１１Ｗ，１１Ｙ，１１Ｍ，１１Ｃ，１１Ｋに装着可能なトナーカートリッジを備えている。
【００１５】
現像ローラ１５Ｗ，１５Ｙ，１５Ｍ，１５Ｃ，１５Ｋは、金属製のシャフトと、その外周に備えられた弾性体とを有している。この弾性体は、例えば、ゴム硬度７０°（アスカーＣ）の半導電性のウレタンゴムである。供給ローラ１７Ｗ，１７Ｙ，１７Ｍ，１７Ｃ，１７Ｋは、金属製のシャフトと、その外周に備えられた発泡体とを有している。この発泡体は、例えば、硬度５０°（アスカーＦ）のシリコン発泡体である。
【００１６】
画像形成装置１は、未使用の用紙２３が積載される用紙カセット２０と、矢印Ｄ２方向に回転することにより用紙カセット２０から１枚ずつ用紙２３を取り出す給紙ローラ２１と、用紙２３を矢印Ｄ３方向に搬送する搬送ローラ２２とを有している。また、画像形成装置１は、無端状で矢印Ｄ１方向に移動する中間転写ベルト９と、中間転写ベルト９を駆動する駆動ローラ２５ａ，２５ｂと、中間転写ベルト９を支持する従動ローラ２５ｃと、中間転写ベルト９の表面に残留した残トナーを除去するクリーニングブレード４とを有している。また、画像形成装置１は、感光体ドラム１２Ｗ，１２Ｙ，１２Ｍ，１２Ｃ，１２Ｋの表面に形成されたホワイトトナーのトナー画像、イエロートナーのトナー画像、マゼンタトナーのトナー画像、シアントナーのトナー画像、ブラックトナーのトナー画像を中間転写ベルト９上に転写（一次転写）させる転写ローラ１９Ｗ，１９Ｙ，１９Ｍ，１９Ｃ，１９Ｋと、中間転写ベルト９上に形成されたトナー画像を印刷媒体としての用紙２３上に転写（二次転写）させる転写手段としての転写ローラ２７とを有している。さらに、画像形成装置１は、ハロゲンランプなどの発熱体を備えた加熱ローラ２８及び加圧ローラ２９を有する定着手段としての定着器２４と、定着器２４を通過した用紙２３を装置の外部に排出するための排出ローラユニット２６とを有している。
【００１７】
図２は、実施の形態１に係る画像形成装置１の制御系の構成を概略的に示すブロック図である。図２に示されるように、画像形成装置１は、装置全体の動作を制御する制御手段としての印刷制御部３０と、インタフェイス部３２と、表示制御部３３と、メモリ３４とを有している。インタフェイス部３２は、情報入力手段としての上位装置３１（例えば、コンピュータ）から送信された印刷データを受信し、印刷データを印刷制御部３０に提供する。表示制御部３３は、印刷制御部３０からの指示信号に基づいて、表示部３の表示状態を制御する。メモリ３４は、印刷動作の手順を示す情報と各種補正を行う計算式などの各種情報（例えば、ソフトウェアプログラム）を格納するための不揮発性の記憶装置であるＲＯＭ（Ｒｅａｄ  Ｏｎｌｙ  Ｍｅｍｏｒｙ）３５と、揮発性の記憶装置であるＲＡＭ（Ｒａｎｄｏｍ  Ａｃｃｅｓｓ  Ｍｅｍｏｒｙ）３６とを有している。
【００１８】
また、画像形成装置１は、用紙２３の位置の検出、温度湿度の検出などを行う各種のセンサ３８と、ＣＰＵ（中央演算処理部）３７と、画像形成部１０Ｗ，１０Ｙ，１０Ｍ，１０Ｃ，１０Ｋなどの各部の電圧を制御するプロセス制御部４０と、現像電圧制御部４１と、層形成・供給電圧制御部４２と、帯電電圧制御部４３と、露光制御部４４と、モータ制御部４７とを有している。現像電圧制御部４１は、現像ローラ１５Ｗ，１５Ｙ，１５Ｍ，１５Ｃ，１５Ｋの電圧を制御する。層形成・供給電圧制御部４２は、供給ローラ１７Ｗ，１７Ｙ，１７Ｍ，１７Ｃ，１７Ｋと現像ブレード１６Ｗ，１６Ｙ，１６Ｍ，１６Ｃ，１６Ｋの電圧を制御する。帯電電圧制御部４３は、帯電ローラ１３Ｗ，１３Ｙ，１３Ｍ，１３０、１３Ｋの電圧を制御する。転写電圧制御部４６は、転写ローラ１９Ｋ，１９Ｙ，１９Ｍ，１９Ｃ，１９Ｗ及び転写ローラ２７の電圧を制御する。露光制御部４４は、ＬＥＤアレイヘッド１４Ｗ，１４Ｙ，１４Ｍ，１４Ｃ，１４ＫのＬＥＤの点灯、消灯を制御する。
【００１９】
モータ制御部４７は、感光体ドラムモータ１１２を制御する感光体ドラムモータ制御部（図示せず）を含んでいる。モータ制御部４７は、感光体ドラムモータ制御部を介して感光体ドラムモータ１１２を制御して、感光体ドラム１２Ｗ，１２Ｙ，１２Ｍ，１２Ｃ，１２Ｋを所定方向に回転させる。また、各画像形成部において、感光体ドラム１２Ｗ，１２Ｙ，１２Ｍ，１２Ｃ，１２Ｋと現像ローラ１５Ｗ，１５Ｙ，１５Ｍ，１５Ｃ，１５Ｋ及び供給ローラ１７Ｗ，１７Ｙ，１７Ｍ，１７Ｃ，１７Ｋとは、ギア等の駆動力伝達機構によって連結されており、現像ローラ１５Ｗ，１５Ｙ，１５Ｍ，１５Ｃ，１５Ｋ及び供給ローラ１７Ｗ，１７Ｙ，１７Ｍ，１７Ｃ，１７Ｋは、感光体ドラム１２Ｗ，１２Ｙ，１２Ｍ，１２Ｃ，１２Ｋの回転に連動して回転する。さらに、モータ制御部４７は、転写ベルト駆動モータ（図示せず）を制御し、中間転写ベルト９の駆動ローラ２５ａ，２５ｂを回転させる。また、モータ制御部４７は、給紙モータ（図示せず）を制御して、給紙ローラ２１を回転させる。
【００２０】
また、画像形成装置１は、離接手段４８と、離接状況判断部５２と、アップダウンモータ１２２と、回転数検出部５０と、寿命算出部５１とを有している。離接手段４８は、アップダウンモータ１２２を駆動することによってアップダウンリンクレバーを移動させて、画像形成部１０Ｗ，１０Ｙ，１０Ｍ，１０Ｃ，１０Ｋを中間転写ベルト９から離間させ又は中間転写ベルト９に接触させる。また、回転数検出部５０は、感光体ドラム１２Ｗ，１２Ｙ，１２Ｍ，１２Ｃ，１２Ｋの累積回転数を検出する。寿命算出部５１は、感光体ドラム１２Ｗ，１２Ｙ，１２Ｍ，１２Ｃ，１２Ｋが寿命に達するまでの残り回転数を算出する。
【００２１】
離接状況判断部５２は、画像形成部１０Ｗ，１０Ｙ，１０Ｍ，１０Ｃ，１０Ｋの離接状況を感光体ドラム１２Ｗ，１２Ｙ，１２Ｍ，１２Ｃ，１２Ｋの回転状況により判断する。画像形成部１０Ｗにホワイトのトナーの静電潜像の画像データがないときは、画像形成部１０Ｗは、中間転写ベルト９から離間しており、且つ感光体ドラム１２Ｗへは、回転の駆動力が伝達されない。
【００２２】
また、画像形成装置１は、ユニット順序記憶部５３と、データ有無判断部５４とを有している。ユニット順序記憶部５３は、画像形成部１０Ｗ，１０Ｙ，１０Ｍ，１０Ｃ，１０Ｋの配列順を記憶する。データ有無判断部５４は、上位装置３１から送信されインタフェイス部３２によって受信された印刷データを分析し、画像形成部１０Ｗ，１０Ｙ，１０Ｍ，１０Ｃ，１０Ｋによって印刷すべき画像データが存在するか否かを判断する。
【００２３】
印刷制御部３０は、モータ制御部４７に対し、感光体ドラムモータ制御部を介して感光体ドラムモータ１１２により像担持体としての感光体ドラム１２Ｗ，１２Ｙ，１２Ｍ，１２Ｃ，１２Ｋを回転させるように指示する。これと同時に、現像ローラ１５Ｗ，１５Ｙ，１５Ｍ，１５Ｃ，１５Ｋ及び供給ローラ１７Ｗ，１７Ｙ，１７Ｍ，１７Ｃ，１７Ｋが回転される。
【００２４】
印刷制御部３０は、現像電圧制御部４１に対し、現像ローラ１５Ｗ，１５Ｙ，１５Ｍ，１５Ｃ，１５Ｋの電圧を印加するよう指示し、層形成・供給電圧制御部４２に対し、供給ローラ１７Ｗ，１７Ｙ，１７Ｍ，１７Ｃ，１７Ｋ及び現像ブレード１６Ｗ，１６Ｙ，１６Ｍ，１６Ｃ，１６Ｋの電圧を印加するよう指示し、帯電電圧制御部４３に対し、帯電ローラ１３Ｗ，１３Ｙ，１３Ｍ，１３Ｃ，１３Ｋの電圧を印加するよう指示する。感光体ドラム１２Ｗ，１２Ｙ，１２Ｍ，１２Ｃ，１２Ｋが回転すると、帯電ローラ１３Ｗ，１３Ｙ，１３Ｍ，１３Ｃ，１３Ｋは、感光体ドラム１２Ｗ，１２Ｙ，１２Ｍ，１２Ｃ，１２Ｋと連れ回り、感光体ドラム１２Ｗ，１２Ｙ，１２Ｍ，１２Ｃ，１２Ｋの表面が帯電される。
【００２５】
感光体ドラム１２Ｗ，１２Ｙ，１２Ｍ，１２Ｃ，１２Ｋの表面が一様に帯電されると、印刷制御部３０は、露光制御部４４に対し、ＬＥＤアレイヘッド１４Ｗ，１４Ｙ，１４Ｍ，１４Ｃ，１４Ｋによって、感光体ドラム１２Ｗ，１２Ｙ，１２Ｍ，１２Ｃ，１２Ｋの表面に画像データに基づいた静電潜像を形成するよう指示する。
【００２６】
感光体ドラム１２Ｗ，１２Ｙ，１２Ｍ，１２Ｃ，１２Ｋの表面に静電潜像が形成されると、現像ローラ１５Ｗ，１５Ｙ，１５Ｍ，１５Ｃ，１５Ｋの表面のトナーによって、感光体ドラム１２Ｗ，１２Ｙ，１２Ｍ，１２Ｃ，１２Ｋの表面の静電潜像が現像される。
【００２７】
一方、印刷制御部３０は、モータ制御部４７に対し、転写ローラ駆動モータによって、中間転写ベルト９の駆動ローラ２５ａ，２５ｂを矢印Ｄ４，Ｄ５方向に回転するよう指示する。駆動ローラ２５ａ，２５ｂが回転すると、中間転写ベルト９は、回転移動する。そして、印刷制御部３０は、モータ制御部４７に対し、給紙モータによって、用紙２３を給紙ローラ２１により給紙するよう指示する。用紙２３が矢印Ｄ２方向に回転する給紙ローラ２１により給紙された後、搬送ローラ２２により挟まれ矢印Ｄ３方向に搬送される。
【００２８】
トナー画像が転写された用紙２３は、定着器２４によって加熱及び加圧され用紙２３上にトナー画像が定着される。この用紙２３は、排出ローラユニット２６により、排出口から装置本体の外部に排出される。
【００２９】
実施の形態１に係る画像形成装置１、現像装置１１Ｙ、及びトナーカートリッジは、イエロートナーとして実施の形態２又は３に係るトナーを有している。実施の形態１に係る画像形成装置１が実施の形態２に係るトナーを有する場合は、色味が良好であり、耐光性に優れた印刷画像を形成することができる。実施の形態１に係る画像形成装置１が実施の形態３に係るトナーを有する場合は、色味が良好であり、耐光性に優れ、耐昇華性に優れた印刷画像を形成することができる。
【００３０】
《２》実施の形態２
《２−１》実施の形態２に係るトナー
図３は、本発明の実施の形態２に係るトナーの１粒子を概略的に示す断面図である。実施の形態２に係るトナーは、非磁性１成分のイエロートナーである。実施の形態２に係るトナーは、実施の形態１に係る画像形成装置１、現像装置１１Ｙ、及び現像装置１１Ｙに装着されるトナーカートリッジ（図１におけるトナー収容部１８Ｙ）に収容されている。実施の形態２に係るトナーは、粒子状の形状を持つスチレンアクリルなどの結着樹脂１０１と、結着樹脂１０１内に含有（分散）された着色剤（色材）１０２とを有している。また、実施の形態２に係るトナーは、結着樹脂１０１内に含有（分散）されたワックス１０３と、着色剤１０２を含む結着樹脂１０１である着色樹脂粒子の表面に付着するシリカ又は酸化チタンなどの外添剤１０４とを有してもよい。さらに、実施の形態２に係るトナーは、帯電するトナーの極性と帯電量を制御するための添加材料である電荷制御剤を有してもよい。
【００３１】
着色剤１０２は、１種類以上のイエロー色の顔料を含む。実施の形態２に係るトナーにおける着色剤１０２は、実施の形態１に係る画像形成装置１によって印刷媒体としての用紙上に印刷されたトナー画像である色相測定用印刷画像（図８に示されるイエロー１００％濃度画像）の印字色相が、以下の条件（１）及び（２）の両方を満たすように構成される。言い換えれば、実施の形態２に係るトナーにおける着色剤１０２は、色相測定用印刷画像の印字色相が、以下の条件（１）及び（２）の両方を満たすように、着色剤１０２を構成する顔料の種類、顔料の量、顔料の配合比率などが決定される。
−８．６≦ａ＊（Ｙ）≦−７．９        （１）
９３．４≦ｂ＊（Ｙ）≦９５．４        （２）
ここで、ａ＊（Ｙ）及びｂ＊（Ｙ）は、色相測定用印刷画像のＣＩＥ１９７６（Ｌ＊，ａ＊，ｂ＊）色空間における、すなわち、Ｌ＊ａ＊ｂ＊表色系におけるａ＊値及びｂ＊値である。
【００３２】
また、実施の形態２に係るトナーは、１２０℃におけるトナーの溶融粘度η［Ｐａ・ｓ］（パスカル秒）が、以下の条件（３）を満たすように構成される。言い換えれば、実施の形態２に係るトナーでは、結着樹脂１０１として用いられる樹脂の種類、樹脂の分子量、並びに他の成分の種類、量、配合比率などが、条件（３）を満たすように決定される。
１４００［Ｐａ・ｓ］≦η≦１６００［Ｐａ・ｓ］    （３）
【００３３】
また、実施の形態２に係るトナーの着色剤１０２は、実施の形態１に係る画像形成装置１によって印刷媒体としての用紙上に印刷されたトナー画像である耐光性測定用印刷画像に、波長３４０ｎｍにおける分光放射照度が０．３６Ｗ／ｍ２の光を６６３時間、照射した後（すなわち、照射試験の後）の耐光性測定用印刷画像の耐光性Ｆ［％］が、以下の条件（４）を満たすよう構成されることが望ましい。言い換えれば、着色剤１０２を構成する顔料の種類、顔料の量、顔料の配合比率などは、条件（４）を満たすように決定されることが望ましい。
Ｆ≧７０％                        （４）
【００３４】
耐光性Ｆ［％］は、光学濃度（Ｏ．Ｄ．）の残存率を用いる以下の式で算出される。
Ｆ［％］＝（Ｄ（Ｅ）／Ｄ（Ｓ））×１００［％］
ここで、Ｄ（Ｅ）は、照射試験後におけるイエロー１００％濃度画像のＯ．Ｄ．であり、Ｄ（Ｓ）は、照射試験前におけるイエロー１００％濃度画像のＯ．Ｄ．である。
【００３５】
つまり、耐光性Ｆ［％］は、照射試験の後における前記トナーからなる耐光性測定用印刷画像の光学濃度である第２の光学濃度を、照射試験の前における前記トナーからなる耐光性測定用印刷画像の光学濃度である第１の光学濃度で除算して得られた値を百分率で表現した値である。
【００３６】
実施の形態２に係るトナー（イエロートナー）に関する上記条件（１）〜（４）の上限値及び下限値の根拠は、実施の形態２に係るトナーである実施例Ｅ１〜Ｅ３のイエロートナーＴ１〜Ｔ３と、比較例Ｃ１〜Ｃ３のイエロートナーＴ４〜Ｔ６とに対する評価試験の結果を示す表１並びに図４及び図５を用いて説明される。
【００３７】
また、実施の形態２に係るトナー（イエロートナー）と従来のマゼンタトナーとを用いてレッド画像を表示した場合における、レッド画像（混色画像）の評価については、表２並びに図６〜図１３を用いて説明される。
【００３８】
実施の形態２に係るトナーを用いて形成された印刷画像は、色味が良好であり、耐光性に優れている。
【００３９】
《２−２》実施の形態２に係るトナーの製造プロセス
実施の形態２に係るトナーは、例えば、乳化重合法を用いる以下の製造プロセスで製造される。
【００４０】
（準備工程）
結着樹脂（図３における１０１）としてのスチレンアクリル共重合樹脂と着色剤（図３における１０２）を用意し、必要に応じて、ワックス（図３における１０３）、外添剤（図３における１０４）、及び荷電制御剤をさらに用意する。
【００４１】
スチレンアクリル共重合樹脂は、スチレン、アクリル酸、及びメチルメタクリル酸から製造することができる。
【００４２】
着色剤は、イエローの顔料である、Ｃ．Ｉ．ピグメントイエロー１５５と、Ｃ．Ｉ．ピグメントイエロー１８５とを、４：１の比率で混合したものである。Ｃ．Ｉ．は、Ｃｏｌｏｒ  Ｉｎｄｅｘ  Ｉｎｔｅｒｎａｔｉｏｎａｌの略称である。
【００４３】
ワックスは、パラフィンワックスである。
【００４４】
外添剤は、シリカであり、例えば、平均粒径８ｎｍ〜２０ｎｍの疎水性シリカ微粉末（以下「小シリカ」ともいう）と、平均粒径２０ｎｍ〜８０ｎｍの疎水性シリカ微粉末（以下「大シリカ」ともいう）と、平均粒径８０ｎｍ〜１４０ｎｍのコロイダルシリ力微粉末（以下「コロイダルシリ力」ともいう）とを含む。小シリカは、例えば、日本アエロジル株式会社製の「アエロジルＲ９７２」又は「アエロジルＲ９７４」である。大シリカは、例えば、日本アエロジル株式会社製の「アエロジルＲＸ５０」又は「アエロジルＶＰ  ＲＸ  ４０Ｓ」である。コロイダルシリカは、例えば、信越化学工業株式会社製のゾルゲルシリカ球状粒子の「Ｘ−２４−９１６３Ａ」又は「Ｘ−２４−９６００Ａ−８０」である。
【００４５】
（着色樹脂粒子の形成工程）
次に、乳化重合法を用いて、スチレンアクリル共重合樹脂と、着色剤と、必要に応じて、ワックス及び荷電制御剤とを混合し、凝集によって着色樹脂粒子を生成する。
【００４６】
乳化重合法では、乳化剤と重合開始剤と水とを含む溶媒中に樹脂モノマーを分散させて一次粒子を作り、一次粒子が含まれる溶媒中に乳化剤（界面活性剤）によりエマルジョン化させた着色剤を加えて混合し、必要に応じてワックス及び荷電制御剤などを加えて混合し、これらが凝集することで溶媒中に着色樹脂粒子が生成される。着色樹脂粒子を溶媒から取り出し、洗浄及び乾燥により不要な溶媒成分と副生成物成分とを除去することで、着色樹脂粒子を得る。
【００４７】
（外添剤の付着工程）
次に、着色樹脂粒子に外添剤としてのシリカを加えてミキサーによって混合することで、図３に示されるような非磁性１成分のトナーが製造される。ミキサーとしては、三井鉱山株式会社製のへンシェルミキサーを用いることができる。
【００４８】
《２−３》実施の形態２に係るトナーの評価試験
《２−３−１》イエロートナーの評価試験の概要
実施の形態２に係るトナーとして、実施例Ｅ１〜Ｅ３のイエロートナーＴ１〜Ｔ３を製造した。また、比較例Ｃ１〜Ｃ３のイエロートナーＴ４〜Ｔ６を製造した。
【００４９】
これらのイエロートナーＴ１〜Ｔ６に対して評価試験を行った。評価試験では、イエロートナーＴ１〜Ｔ６のイエロー１００％濃度画像を白色の紙媒体（用紙）に印刷し、印字色相としてＬ＊ａ＊ｂ＊表色系におけるＬ＊値、ａ＊値、ｂ＊値を測定し、また、上記耐光性Ｆ［％］の計算式に示される光学濃度（Ｏ．Ｄ．）を測定し、Ｏ．Ｄ．から耐光性Ｆ［％］を算出した。
【００５０】
また、評価試験では、イエロートナーＴ１〜Ｔ６のそれぞれの溶融粘度η［Ｐａ・ｓ］を測定した。
【００５１】
《２−３−２》イエロートナーの印刷画像の色相（印字色相）の測定
（測定器）
Ｌ＊ａ＊ｂ＊表色系における印字色相を示すＬ＊値、ａ＊値、ｂ＊値の測定には測色計／濃度計である測定器「Ｘ−Ｒｉｔｅ５２８」（エックスライト社製）を使用した。
【００５２】
（印刷媒体の下敷き）
測定器「Ｘ−Ｒｉｔｅ５２８」による印字色相の測定では、印刷媒体の下敷き（ブラックパッキング）として白色の紙媒体（すなわち、白色紙）を使用した。具体的に言えば、印刷媒体の下敷きとして、Ｌ＊ａ＊ｂ＊表色系におけるＬ＊値、ａ＊値、ｂ＊値を、それぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねた下敷きを使用した。この白色紙として、用紙「エクセレントホワイトＡ４（７０ｋｇ紙）」（株式会社沖データ製）を使用した。
【００５３】
（測定器の設定）
イエロートナーＴ１〜Ｔ６による印刷画像の印字色相の測定に際しては、測定器「Ｘ−Ｒｉｔｅ５２８」における測定条件を以下のように設定した。
【００５４】
測定モードを「Ｌ＊ａ＊ｂ＊表色系による測定モード」に設定し、観察光源（イルミナント）を「Ｄ５０」（色温度が約５０００Ｋの光源）に設定し、視野角（観察視野）を「２°」に設定した。
【００５５】
（測定）
以上のような設定において、測定器「Ｘ−Ｒｉｔｅ５２８」によって、印刷媒体上にイエロートナーＴ１〜Ｔ６を使用して得られる印刷物の色相を測定した。
【００５６】
《２−３−３》イエロートナーの色相測定における光学濃度の測定
（測定器）
トナー印刷画像の濃さを示すパラメータとして光学濃度を採用した。光学濃度の測定器としては測定器「Ｘ−Ｒｉｔｅ５２８」を使用した。
【００５７】
（印刷媒体の下敷き）
測定器「Ｘ−Ｒｉｔｅ５２８」による印刷画像の光学濃度の測定では、印刷媒体の下敷きとして黒色の紙媒体（すなわち、黒色紙）を使用した。具体的に言えば、印刷媒体の下敷きとして、Ｌ＊ａ＊ｂ＊表色系におけるＬ＊値、ａ＊値、ｂ＊値を、それぞれＬ＊（Ｂ）、ａ＊（Ｂ）、ｂ＊（Ｂ）としたときに、
２５．１≦Ｌ＊（Ｂ）≦２５．９、且つ、
０．２≦ａ＊（Ｂ）≦０．３、且つ、
０．５≦ｂ＊（Ｂ）≦０．７
を満たす黒色紙を使用した。この黒色紙として「色上質紙  黒」（北越紀州製紙社製）を使用した。
【００５８】
（測定器の設定）
イエロートナーＴ１〜Ｔ６による印刷画像の光学濃度の測定に際しては、測定器「Ｘ−Ｒｉｔｅ５２８」における測定条件を以下のように設定した。
【００５９】
測定モードを「濃度測定モード」に設定し、ステータスの設定を「ステータスＩ」にし、白色基準の設定を「絶対白色基準」とし、「偏光フィルタ無し」とした。「ステータスＩ」は、評価する波長領域の設定であり、「ＩＳＯ５−３“Ｐｈｏｔｏｇｒａｐｈｙ  ａｎｄ  ｇｒａｐｈｉｃ  ｔｅｃｈｎｏｌｏｇｙ−Ｄｅｎｓｉｔｙ  ｍｅａｓｕｒｅｍｅｎｔｓ−Ｐａｒｔ  ３：  Ｓｐｅｃｔｒａｌ  ｃｏｎｄｉｔｉｏｎｓ」において規定されている。
【００６０】
（測定）
以上のような設定において、測定器「Ｘ−Ｒｉｔｅ５２８」によって、印刷物の光学濃度を測定した。測定器「Ｘ−Ｒｉｔｅ５２８」では、光学濃度は、Ｖ値（Ｖｉｓｕａｌ  Ｖａｌｕｅ）、Ｃ値（Ｃｙａｎ  Ｖａｌｕｅ）、Ｍ値（Ｍａｇｅｎｔａ  Ｖａｌｕｅ）、Ｙ値（Ｙｅｌｌｏｗ  Ｖａｌｕｅ）の４つの数値として得られる。イエロートナーＴ１〜Ｔ６の光学濃度としてはＹ値を使用し、マゼンタトナーの光学濃度としてはＭ値を使用し、シアントナーの光学濃度としてはＣ値を使用した。
【００６１】
《２−３−４》イエロートナーの溶融粘度の測定
トナーの溶融粘度を示すパラメータとしては、回転型レオメータによる粘弾性測定から得られる１２０℃における溶融粘度η［Ｐａ・ｓ］を採用した。
【００６２】
溶融粘度ηの測定には、サーモフィッシャーサイエンティフィック株式会社製の粘度・粘弾性測定装置「ＨＡＡＫＥ  ＭＡＲＳIII」を使用した。「ＨＡＡＫＥ  ＭＡＲＳIII」における測定では、昇温速度は５℃／分に設定され、周波数は１Ｈｚに設定され、ギャップは１ｍｍに設定され、直径φ２０ｍｍのパラレルプレートを使用して、一旦温度１４０℃でイエロートナーＴ１〜Ｔ６を十分に溶融させた後に、イエロートナーＴ１〜Ｔ６を５０℃から２３０℃まで昇温させ、イエロートナーＴ１〜Ｔ６が１２０℃のときにおける溶融粘度η［Ｐａ・ｓ］を得た。
【００６３】
《２−３−５》イエロートナーの印刷画像の耐光性算出のための光学濃度の測定
（照射試験）
イエロートナーＴ１〜Ｔ６の耐光性Ｆ［％］の測定に際しては、キセノンアークランプを使用した耐光性試験をイエロートナーＴ１〜Ｔ６の印刷物に対して行った場合の、印刷物上のトナー画像の光学濃度（Ｏ．Ｄ．）の残存率［％］を採用した。
【００６４】
キセノンアークランプを使用した耐光性試験には、アトラス社製のキセノン耐候性試験機「Ｃｉ４０００」を使用した。「Ｃｉ４０００」による測定では、３４０ｎｍにおける分光放射照度が０．３６Ｗ／ｍ２で、ブラックパネル温度が６３℃の設定で、株式会社沖データ製のエクセレントホワイト紙上に印刷された光学濃度（Ｏ．Ｄ．）が１．０のトナー画像（イエロー単色のベタ画像）について６６３時間の照射試験を行い、照射試験後のトナー画像の光学濃度を測定し、上記耐光性Ｆ［％］の計算式から耐光性Ｆ［％］を得た。
【００６５】
（測定器）
耐光性の測定におけるトナー画像の光学濃度の測定には、測定器「Ｘ−Ｒｉｔｅ５２８」（エックスライト社製）を使用した。
【００６６】
（印刷媒体の下敷き）
測定器「Ｘ−Ｒｉｔｅ５２８」による印字色相の測定では、印刷媒体の下敷きとして白色の紙媒体（すなわち、白色紙）を使用した。具体的に言えば、印刷媒体の下敷きとして、Ｌ＊ａ＊ｂ＊表色系におけるＬ＊値、ａ＊値、ｂ＊値を、それぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねた下敷きを使用した。この白色紙として、用紙「エクセレントホワイトＡ４（７０ｋｇ紙）」（株式会社沖データ製）を使用した。
【００６７】
（測定器の設定）
イエロートナーＴ１〜Ｔ６による印刷画像の光学濃度の測定のための測定に際しては、測定器「Ｘ−Ｒｉｔｅ５２８」における測定条件を以下のように設定した。測定モードを「濃度測定モード」に設定し、ステータスの設定を、「ステータスＩ」にし、白色基準の設定を「絶対白色基準」とし、「偏光フィルタ無し」とした。
【００６８】
以上のような設定において、測定器「Ｘ−Ｒｉｔｅ５２８」によって、印刷媒体上にイエロートナーＴ１〜Ｔ６を使用して得られる印刷物の光学濃度を照射試験中の複数の時刻において測定した。測定器「Ｘ−Ｒｉｔｅ５２８」では、光学濃度は、Ｖ値（Ｖｉｓｕａｌ  Ｖａｌｕｅ）、Ｃ値（Ｃｙａｎ  Ｖａｌｕｅ）、Ｍ値（Ｍａｇｅｎｔａ  Ｖａｌｕｅ）、Ｙ値（Ｙｅｌｌｏｗ  Ｖａｌｕｅ）の４つの数値として得られるが、イエロートナーＴ１〜Ｔ６の光学濃度としてはＹ値を使用した。
【００６９】
（測定）
以上のような設定において、測定器「Ｘ−Ｒｉｔｅ５２８」によって、印刷媒体上にイエロートナーＴ１〜Ｔ６を使用して得られる印刷物の光学濃度を測定した。
【００７０】
《２−３−６》イエロートナーの評価試験の結果
表１は、実施の形態２に係るトナーである実施例Ｅ１〜Ｅ３のイエロートナーＴ１〜Ｔ３と、比較例Ｃ１〜Ｃ３のイエロートナーＴ４〜Ｔ６の印字色相と、耐光性Ｆ［％］と、１２０℃における溶融粘度η［Ｐａ・ｓ］の測定結果を示すものである。
【００７１】
【表１】
2019101406.tif 000003
【００７２】
実施例Ｅ１のイエロートナーＴ１は、実施の形態２に係るトナーの一例である。イエロートナーＴ１では、着色剤が、Ｃ．Ｉ．ピグメントイエロー１５５とＣ．Ｉ．ピグメントイエロー１８５とを、４：１の比率で含む。イエロートナーＴ１では、結着樹脂の分子量を、一般（市販）のイエロートナー（比較例Ｃ１のイエロートナーＴ４）のものより下げることによって、１２０℃における溶融粘度ηを、１６００［Ｐａ・ｓ］に調整している。
【００７３】
実施例Ｅ２のイエロートナーＴ２は、実施の形態２に係るトナーの一例である。イエロートナーＴ２では、着色剤が、Ｃ．Ｉ．ピグメントイエロー１５５とＣ．Ｉ．ピグメントイエロー１８５とを、４：１の比率で含む。イエロートナーＴ２では、結着樹脂として、イエロートナーＴ１の結着樹脂と分子量が異なるものを使用して、１２０℃における溶融粘度ηを、１４００［Ｐａ・ｓ］に調整している。
【００７４】
実施例Ｅ３のイエロートナーＴ３は、実施の形態２に係るトナーの一例である。イエロートナーＴ３では、着色剤が、Ｃ．Ｉ．ピグメントイエロー１５５とＣ．Ｉ．ピグメントイエロー１８５とを、４：１の比率で含む。イエロートナーＴ３では、結着樹脂として、イエロートナーＴ１の結着樹脂と分子量が異なるものを使用して、１２０℃における溶融粘度ηを、１６００［Ｐａ・ｓ］に調整している。
【００７５】
比較例Ｃ１のイエロートナーＴ４は、一般（市販）のイエロートナーである。イエロートナーＴ４は、株式会社沖データ製のカラーＬＥＤプリンタ「Ｃ９１１ｄｎ」に使用されている純正のイエロートナーカートリッジのイエロートナーである。このイエロートナーＴ４の１２０℃における溶融粘度ηは、１８００［Ｐａ・ｓ］である。
【００７６】
比較例Ｃ２のイエロートナーＴ５では、着色剤が、Ｃ．Ｉ．ピグメントイエロー１５５である。イエロートナーＴ５では、結着樹脂の分子量を、比較例Ｃ１のイエロートナーＴ４のものと同等の分子量としている。このように構成された比較例Ｃ２のイエロートナーＴ５の１２０℃における溶融粘度ηは、２１６０［Ｐａ・ｓ］である。
【００７７】
比較例Ｃ２のイエロートナーＴ６では、着色剤が、Ｃ．Ｉ．ピグメントイエロー１５５である。イエロートナーＴ６では、結着樹脂の分子量を、比較例Ｃ１のイエロートナーＴ４のものと同等の分子量としている。このように構成された比較例Ｃ３のイエロートナーＴ６の１２０℃における溶融粘度ηは、２１００［Ｐａ・ｓ］である。
【００７８】
実施例Ｅ１〜Ｅ３のイエロートナーＴ１〜Ｔ３では、印字色相が条件（１）及び（２）の両方を満たすように、顔料が選定されている。
【００７９】
実施例Ｅ１〜Ｅ３のイエロートナーＴ１〜Ｔ３のトナー画像の色味は、比較例Ｃ１に代表される従来のイエロートナーＴ４のトナー画像の色味と同等の良好な色味を持つ。印字色相が互いに異なるトナー画像（印刷物）であるにもかかわらず、互いに同等の色味を持つように見える理由は、人間の目がイエロー色の僅かな違いを判別する能力を備えておらず、同じ色味と認識するためであると考えられる。
【００８０】
また、一般的に、イエロー色において、ｂ＊値が高いイエロー色の印字色相が得られる顔料を使用したイエロートナーほど、耐光性Ｆ［％］が低下することが知られている。つまり、イエロートナーのｂ＊値が高いほど、耐光性Ｆ［％］が低下する。実施の形態２に係るトナーであるイエロートナーＴ１〜Ｔ３において、上記条件（２）においてｂ＊値の上限値「９５．４」は、比較例Ｃ１に代表される従来のイエロートナーＴ４よりも良好な耐光性をトナーに持たせるための値である。
【００８１】
図４は、実施の形態２に係るイエロートナーＴ１〜Ｔ３（実施例Ｅ１〜Ｅ３）によって形成された印刷画像と比較例のイエロートナーＴ４〜Ｔ６（実施例Ｃ１〜Ｃ３）によって形成された印刷画像の耐光性試験の結果をグラフＧ１として示す図である。また、図５は、実施の形態２に係るイエロートナーＴ１〜Ｔ３（実施例Ｅ１〜Ｅ３）によって形成された印刷画像と比較例のイエロートナーＴ４〜Ｔ６（実施例Ｃ１〜Ｃ３）によって形成された印刷画像の印字色相の測定結果をＬ＊ａ＊ｂ＊表色系におけるグラフＧ２として示す図である。
【００８２】
実施例Ｅ１〜Ｅ３及び比較例Ｃ１〜Ｃ３のイエロートナーＴ１〜Ｔ６のイエロー色の印字色相は図５に示されるグラフＧ２のように計測され、トナー画像の耐光性Ｆ［％］は、図４に示されるグラフＧ１に示すように計測された。図４及び図５に示されるように、実施例Ｅ１〜Ｅ３のイエロートナーＴ１〜Ｔ３によるトナー画像の耐光性Ｆは良好であり、且つ実施例Ｅ１〜Ｅ３のイエロートナーＴ１〜Ｔ３によるトナー画像の印字色相が良好であることがわかる。
【００８３】
また、トナーは、１２０℃における溶融粘度が小さくなるほど高温高湿の環境（例えば、温度５０℃、湿度５５％）にさらされた場合に、固結しやすくなることが、知られている。上記高温高湿の環境は、輸送時にトナーがさらされることがあり得る最も厳しい環境を想定したものである。実施例Ｅ１〜Ｅ３のイエロートナーＴ１〜Ｔ３の成分を変更して、１２０℃における溶融粘度ηが１４００［Ｐａ・ｓ］より小さいトナーとした場合には、上記最も厳しい環境下におけるトナーの固結によって、トナーは十分に高い粘度を維持できなくなる。上記条件（３）における溶融粘度ηの下限値である１４００［Ｐａ・ｓ］は、トナーを固結しやすい状態にさせないための下限値である。
【００８４】
イエロートナーＴ１〜Ｔ６によるイエロー１００％濃度画像による評価試験の結果である表１並びに図４からわかるように、比較例Ｃ１のイエロートナーＴ４の耐光性Ｆ［％］は許容値である７０％を下回っているが、他のイエロートナーＴ１〜Ｔ３，Ｔ５，Ｔ６の耐光性Ｆ［％］は許容値である７０％以上である。
【００８５】
また、イエロートナーＴ１〜Ｔ６によるイエロー１００％濃度画像による評価試験の結果である図５から、比較例Ｃ２のイエロートナーＴ５の印字色相のｂ＊値は、下限値である９３．４を下回っているが、他のイエロートナーＴ１〜Ｔ４，Ｔ６の印字色相のｂ＊値は下限値である９３．４以上である。
【００８６】
以上のように、イエロートナーＴ１〜Ｔ６によるイエロー１００％濃度画像による評価試験からは、イエロートナーＴ１〜Ｔ３，Ｔ６は、印字色相及び退色性が良好であると判断できる。
【００８７】
《２−４》実施の形態２に係るトナーの混色時の評価試験
《２−４−１》トナーの混色時の評価試験の手順
次に、実施例Ｅ１〜Ｅ３及び比較例Ｃ１〜Ｃ３のイエロートナーＴ１〜Ｔ６の混色時の色相を判定するための評価試験について説明する。図６は、白紙印刷された用紙を示す平面図である。図７は、印字色相測定用の印刷パターンのトナーパッチの用紙上における位置を示す平面図である。図８は、印字色相測定用の印刷パターンのトナーパッチの種類（色及び濃度）を示す平面図である。
【００８８】
トナーの混色時の評価試験は、株式会社沖データ製のカラーＬＥＤプリンタ「Ｃ９４１ｄｎ」を使用し、画像形成部１０Ｙに実施例Ｅ１〜Ｅ３及び比較例Ｃ１〜Ｃ３のイエロートナーＴ１〜Ｔ６を充填し、画像形成部１０Ｗ，１０Ｍ，１０Ｃ，１０Ｋに、株式会社沖データ製のカラーＬＥＤプリンタ「Ｃ９４１ｄｎ」に使用されているホワイト、マゼンタ、シアン、ブラックの純正トナーカートリッジのトナーを使用して、行われた。この試験で使用する印刷媒体としては、株式会社沖データ製の用紙「エクセレントホワイトＡ４（７０ｋｇ紙）」を使用した。
【００８９】
その上で、色相評価のために、以下の手順にて試験を実施した。
〈１〉プリンタを、温度２２℃、湿度４０％の環境において１２時間以上放置する。
〈２〉図６に記載される白紙印刷を、３０秒毎に１枚ずつ１０分間行う。
〈３〉図７及び図８に記載される印字色相測定用の印刷パターンを１枚印刷する。この際、イエロー１００％濃度画像、マゼンタ１００％濃度画像、シアン１００％濃度画像の光学濃度が１．４になるように、現像電圧にて調整された状態で印刷を行う。
〈４〉図７及び図８に記載される印字色相印刷パターンの５箇所の色相評価用パッチセットにて、イエロー色（イエロートナー）、マゼンタ色（マゼンタトナー）、シアン色（シアントナー）、レッド色（イエロートナーとマゼンタトナー）の混色、グリーン色（イエロートナーとシアントナー）の混色、ブルー色（マゼンタトナーとシアントナー）の混色の印字色相を測定する。測定結果は、５箇所の平均値を用いた。
【００９０】
本試験で使用する印刷媒体は、実施の形態２で使用したものと同じである。
【００９１】
図７及び図８に示される印字色相測定用の印刷パターンについて説明する。このパターンは、Ａ４紙内の５箇所に色相評価パッチセットとして印刷される。色相評価パッチセットは、図７に示される場所に印刷される。色相評価パッチセットは、図８に示されるように、イエロー１００％濃度画像、マゼンタ１００％濃度画像、シアン１００％濃度画像、レッド２００％濃度画像、グリーン２００％濃度画像、及びブルー２００％濃度画像を含む。１００％濃度画像とは、例えば、イエロー色の場合では、イエロートナーのみが使用された１００％の濃度出力で印刷が行われた画像のことである。また、レッド２００％濃度画像とは、イエロー色とマゼンタ色の両方を１００％の濃度出力で印刷を行ってできる混色の画像のことである。グリーン２００％濃度画像とは、イエロー色とシアン色の両方を１００％の濃度出力で印刷を行ってできる混色の画像のことである。ブルー２００％濃度画像とは、マゼンタ色とシアン色の両方を１００％の濃度出力で印刷を行ってできる混色の画像のことである。
【００９２】
レッド２００％濃度画像の色相の判定では、目視による判定と、レッド色の印字色相による判定との両方が良好である場合に、良好であると総合判定する。目視による判定は、試験で得られた印刷物のレッド２００％濃度画像で行い、比較例Ｃ１のイエロートナーＴ４を用いた場合のレッド２００％画像と色味が同等に見える場合を良好と判定した。
【００９３】
《２−４−２》トナーの混色時の評価試験の結果
図９は、比較例Ｃ１のイエロートナーＴ４と通常（市販）のマゼンタトナーとによって形成されたレッド２００％濃度画像のトナーパッチの印字色相評価結果をＬ＊ａ＊ｂ＊表色系におけるグラフＧ３として示す図である。図１０は、図９のグラフの要部を拡大してグラフＧ４として示す図である。図１１は、図１０に良否判定境界線を追加したグラフＧ５を示す図である。
【００９４】
図９から図１１の色相判定下限（細い点線）は、比較例Ｃ１のイエロートナーＴ４と通常（市販）のマゼンタトナーとによって形成されたレッド２００％濃度画像と同等に見える色相の境界線を示したものである。図９及びその要部拡大図である図１０から、ａ＊値＝６１．１でｂ＊値＝４７．０の点が、レッド色の許容される色相の下限値（色相判定下限）であることがわかる。つまり、図９から図１１の色相判定下限（細い点線）よりも、上側（すなわち、外側）では、レッド色の色相が良好である。
【００９５】
図１１には、図１０のグラフＧ４から作成された良否判定境界線（太い点線）が示されている。図１１の良否判定境界線は、図１０に示されている色相判定下限（細い点線）の直線を延長した線から作成したものである。延長した線は、横軸をｘ軸とし、縦軸をｙ軸としたときに、下記の式で表される２本の直線である。
ｙ＝−０．６７０１ｘ＋８７．９３８
ｙ＝−５．６２８９ｘ＋３９０．８７
これらの直線は、良否判定境界線を示し、この良否判定境界線（太い点線）の外側であれば印字色相が良好である。その理由は、良否判定境界線より外側にレッド色の印字色相がある場合は、イエロー色とマゼンタ色の混色のさせかた、例えば、９５％のイエロー色と９７％マゼンタ色で混色させる等によって、レッド色の色相の下限値を再現させることが可能と考えられるからである。
【００９６】
実施の形態２に係るトナーの効果を確認するために、実施例Ｅ１〜Ｅ３と比較例Ｃ１〜Ｃ３のイエロートナーＴ１〜Ｔ６を使用して行われた評価試験の結果を表２として示す。
【００９７】
【表２】
2019101406.tif 000004
【００９８】
図１２は、実施例Ｅ１〜Ｅ３と比較例Ｃ１〜Ｃ３のイエロートナーＴ１〜Ｔ６の各々と通常（市販）のマゼンタトナーとによって形成されたレッド２００％濃度画像であるトナーパッチの印字色相評価結果をＬ＊ａ＊ｂ＊表色系におけるグラフＧ６として示す図である。図１３は、図１２のグラフＧ６の要部を拡大してグラフＧ７として示す図である。
【００９９】
表２からわかるように、実施の形態２に係るトナーである実施例Ｅ１、Ｅ２、及びＥ３のイエロートナーＴ１〜Ｔ３及び比較例Ｃ１のイエロートナーＴ４を用いて形成されたレッド２００％濃度画像の色相は、目視判定の結果、良好であると判定された。また、表２からわかるように、比較例Ｃ２及びＣ３のイエロートナーＴ５及びＴ６を用いて形成されたレッド２００％濃度画像の色相は、目視判定の結果、不良であると判定された。
【０１００】
図１３からわかるように、実施の形態２に係るトナーである実施例Ｅ１、Ｅ２、及びＥ３のイエロートナーＴ１〜Ｔ３及び比較例Ｃ１のイエロートナーＴ４を用いて形成されたレッド２００％濃度画像の色相のａ＊値及びｂ＊値は、良否判定境界線の良好側（上側）にあり、これらのレッド２００％濃度画像の色相は良好であると判定された。また、図１３からわかるように、比較例Ｃ２及びＣ３のイエロートナーＴ５及びＴ６を用いて形成されたレッド２００％濃度画像の色相のａ＊値及びｂ＊値は、良否判定境界線の不良側（下側）にあり、これらのレッド２００％濃度画像の色相は不良であると判定された。
【０１０１】
比較例Ｃ２及びＣ３のイエロートナーＴ５及びＴ６を用いて形成されたレッド２００％濃度画像の色相が不良となった理由は、溶融粘度ηが大きく（表１）、イエロートナーとマゼンタトナーがよりよく溶けて混ざり合った状態で画像を形成することができ難いためと考えられる。
【０１０２】
表２に総合判定として示されるように、実施の形態２に係るトナーである実施例Ｅ１〜Ｅ３及び比較例Ｃ１のイエロートナーＴ１〜Ｔ４を用いてレッド２００％濃度画像を形成した場合には、色相の総合判定として良好が得られた。また、比較例Ｃ２及びＣ３のイエロートナーＴ５及びＴ６を用いてレッド２００％濃度画像を形成した場合には、色相の総合判定が不良となった。
【０１０３】
《２−５》実施の形態２の効果
表１に示されるイエロートナーＴ１〜Ｔ６の印刷画像についての評価結果及び表２に示されるイエロートナーＴ１〜Ｔ６を用いたレッド２００％濃度画像についての評価結果から、実施例Ｅ１〜Ｅ３のイエロートナーＴ１〜Ｔ３を用いた場合には、イエローの印刷画像及びレッド２００％濃度画像の両方の判定が良好となった。
【０１０４】
したがって、実施の形態２に係るトナーを、上記条件（１）及び（２）の両方を満たすように構成され、且つ、上記条件（３）を満たすように構成することで、色味が良好であり、耐光性に優れた印刷画像を形成することが可能になる。
【０１０５】
《３》実施の形態３
《３−１》実施の形態３の概要
上記実施の形態２では、色味が良好であり、耐光性に優れた印刷画像を形成することを可能にするトナーを説明した。しかし、布地（例えば、Ｔシャツ）などの最終媒体に、トナー画像を有する専用の転写媒体である転写紙を熱圧着することによって、トナー画像を印刷（「アイロン印刷」とも言う）する場合がある。転写紙は、実施の形態１に係る画像形成装置１における印刷媒体２３である。
【０１０６】
布地などの最終媒体に、転写紙上のトナー画像を転写し、熱圧着する場合、熱圧着の工程によって得られた印刷画像に退色が生じることがある。これは、熱によってトナーに含まれる顔料の一部が昇華するために発生すると考えられる。
【０１０７】
実施の形態３においては、耐昇華性に優れ、色味が良好であり、耐光性に優れ、良好な印刷画像を形成することができるトナーを説明する。実施の形態３に係るトナーは、上記実施の形態１で説明された画像形成装置１及びトナーカートリッジにおける現像剤であるイエロートナーとして使用することができる。なお、耐昇華性とは、対象物質（実施の形態３ではトナーに含まれる顔料）の昇華のしにくさを示す指標であり、耐昇華性が高いほど対象物質は昇華しにくい、すなわち、トナー画像から昇華によって顔料が失われにくい。
【０１０８】
実施の形態３に係るトナーは、非磁性１成分のイエロートナーである。実施の形態３に係るトナーの１粒子の構成は、図３に示されるものと同様である。実施の形態３に係るトナーは、実施の形態１に係る画像形成装置１、現像装置１１Ｙ、及び現像装置１１Ｙに装着されるトナーカートリッジ（図１におけるトナー収容部１８Ｙ）に収容されている。実施の形態３に係るトナーは、粒子状の形状を持つスチレンアクリルなどの結着樹脂１０１と、結着樹脂１０１内に含有（分散）された着色剤（色材）１０２とを有している。また、実施の形態３に係るトナーは、結着樹脂１０１内に含有（分散）されたワックス１０３と、着色剤１０２を含む結着樹脂１０１である着色樹脂粒子の表面に付着するシリカ又は酸化チタンなどの外添剤１０４とを有してもよい。さらに、実施の形態３に係るトナーは、帯電するトナーの極性と帯電量を制御するための添加材料である電荷制御剤を有してもよい。
【０１０９】
着色剤１０２は、１種類以上のイエロー色の顔料を含む。実施の形態３に係るトナーにおける着色剤１０２は、実施の形態１に係る画像形成装置１によって印刷媒体としての用紙上に印刷されたトナー画像である色相測定用印刷画像（図８に示されるイエロー１００％濃度画像）の印字色相が、実施の形態２の場合と同様に、条件（１）及び（２）の両方を満たすように構成される。
−８．６≦ａ＊（Ｙ）≦−７．９        （１）
９３．４≦ｂ＊（Ｙ）≦９５．４        （２）
【０１１０】
また、実施の形態３に係るトナーは、１２０℃におけるトナーの溶融粘度η［Ｐａ・ｓ］が、実施の形態２の場合と同様に、条件（３）を満たすように構成される。
１４００［Ｐａ・ｓ］≦η≦１６００［Ｐａ・ｓ］    （３）
【０１１１】
また、実施の形態３に係るトナーの着色剤１０２は、実施の形態１に係る画像形成装置１によって印刷媒体としての用紙上に印刷されたトナー画像である耐光性測定用印刷画像に、波長３４０ｎｍにおける分光放射照度が０．３６Ｗ／ｍ２の光を６６３時間、照射した後（すなわち、照射試験の後）の耐光性測定用印刷画像の耐光性Ｆ［％］が、実施の形態２の場合と同様に、条件（４）を満たすよう構成されることが望ましい。
Ｆ≧７０％                        （４）
【０１１２】
さらに、実施の形態３に係るトナーの着色剤１０２は、実施の形態１に係る画像形成装置１によって印刷媒体としての用紙（実施の形態３においては転写紙）上に印刷されたトナー画像である耐昇華性測定用の印刷画像に、１８０℃で１０分間の加熱をした後（すなわち、加熱試験の後）の耐昇華性測定用の印刷画像の耐昇華性Ｓｒ［％］が、以下の条件（５）を満たすよう構成されることが望ましい。
Ｓｒ［％］≧９８［％］                                （５）
Ｓｒ［％］＝（ｂ＊（Ｅ）／ｂ＊（Ｓ））×１００［％］
ここで、ｂ＊（Ｅ）は、加熱試験後のイエロー１００％濃度画像のｂ＊値であり、ｂ＊（Ｓ）は、加熱試験前のイエロー１００％濃度画像のｂ＊値である。
【０１１３】
また、実施の形態３に係るトナーの着色剤１０２は、実施の形態１に係る画像形成装置１によって熱圧着転写用の転写紙上に印刷されたトナー画像である熱圧着転写性測定用の印刷画像を、１８０℃、６０［ｐｓｉ］で１０秒間プレスした後（すなわち、熱圧着転写試験後）の、熱圧着転写性測定用の印刷画像のｂ＊値が、以下の条件（６）を満たすよう構成されることが望ましい。
ｂ＊（Ｐ）≦２．９                  （６）
ここで、ｂ＊（Ｐ）は、熱圧着転写試験後のイエロー１００％濃度画像のｂ＊値である。
【０１１４】
実施の形態３に係るトナー（すなわち、イエロートナー）に関する上記条件（１）〜（６）における上限値及び下限値の根拠は、実施の形態３に係るトナーである実施例Ｅ１１〜Ｅ１５のイエロートナーＴ１１〜Ｔ１５と、比較例Ｃ１１〜Ｃ１３のイエロートナーＴ１６〜Ｔ１８とに対する評価試験の結果を示す図１４の表３並びに図１５、図１６、図１９及び図２１を用いて説明される。
【０１１５】
また、実施の形態３に係るトナー（イエロートナー）と従来のマゼンタトナーとを用いてレッド画像を表示した場合における、レッド画像（混色画像）の評価については、図２２の表４、図２３、及び図２４を用いて説明される。
【０１１６】
実施の形態３に係るトナーを用いて形成された印刷画像は、色味が良好であり、耐光性に優れ、耐昇華性に優れ、熱圧着転写性に優れている。
【０１１７】
《３−２》実施の形態３に係るトナーの製造プロセス
実施の形態３に係るトナーは、例えば、乳化重合法を用いる以下の製造プロセスで製造される。
【０１１８】
（準備工程）
結着樹脂（図３における１０１）としてのスチレンアクリル共重合樹脂と着色剤（図３における１０２）を用意し、必要に応じて、ワックス（図３における１０３）、外添剤（図３における１０４）、及び荷電制御剤をさらに用意する。
【０１１９】
スチレンアクリル共重合樹脂は、スチレン、アクリル酸、及びメチルメタグリル酸から製造することができる。
【０１２０】
着色剤は、イエローの顔料である、Ｃ．Ｉ．ピグメントイエロー（ＰＹ）１５５と、Ｃ．Ｉ．ピグメントイエロー（ＰＹ）１８５とを、７３：２７から８０：２０の比率の範囲内の比率で混合したものである。ただし、比較例Ｃ１１の着色剤の顔料は、Ｃ．Ｉ．ピグメントイエロー７４を１００％含有する。
【０１２１】
顔料の混合比率を７３：２７以上とした理由は、混合比率を７３：２７未満とした場合には、乳化重合法において着色剤を混合して着色樹脂粒子を製造することができなかったからである。つまり、ＰＹ１８５の混合比率を増やしていくと、乳化重合法において、着色樹脂粒子を製造することができなくなったからである。
【０１２２】
また、顔料の混合比率を８０：２０以下とした理由は、混合比率が８０：２０より大きい場合には、イエロー１００％濃度の印字色相が悪化し、目視確認できる程度にイエロー色が薄くなってしまうからである。なお、このことは、図１４の表３の比較例Ｃ１２における印字色相を示すｂ＊値が低下していることで確認されている。
【０１２３】
ワックスは、パラフィンワックスである。
【０１２４】
外添剤は、実施の形態２で説明したものと同じシリカであり、例えば、平均粒径８ｎｍ〜２０ｎｍの疎水性シリカ微粉末と、平均粒径２０ｎｍ〜８０ｎｍの疎水性シリカ微粉末と、平均粒径８０ｎｍ〜１４０ｎｍのコロイダルシリ力微粉末とを含む。
【０１２５】
（着色樹脂粒子の形成工程）
次に、乳化重合法を用いて、スチレンアクリル共重合樹脂と、着色剤と、必要に応じて、ワックス及び荷電制御剤とを混合し、凝集によって着色樹脂粒子を生成する。実施の形態３における着色樹脂粒子の形成工程は、実施の形態２で説明したものと同様である。
【０１２６】
（外添剤の付着工程）
次に、着色樹脂粒子に外添剤としてのシリカを加えてミキサーによって混合することで、図３に示されるような非磁性１成分のトナーが製造される。実施の形態３における外添剤の付着工程は、実施の形態２で説明したものと同様である。
【０１２７】
《３−３》実施の形態３に係るトナーの評価試験
《３−３−１》イエロートナーの評価試験の概要
実施の形態３に係るトナーとして、実施例Ｅ１１〜Ｅ１５のイエロートナーＴ１１〜Ｔ１５を製造した。また、比較例Ｃ１１〜Ｃ１３のイエロートナーＴ１６〜Ｔ１８を製造した。
【０１２８】
これらのイエロートナーＴ１１〜Ｔ１８に対して評価試験を行った。評価試験では、イエロートナーＴ１１〜Ｔ１８のイエロー１００％濃度画像を白色の紙媒体（用紙）に印刷し、印字色相としてＬ＊ａ＊ｂ＊表色系におけるＬ＊値、ａ＊値、ｂ＊値を測定し、また、上記耐光性Ｆ［％］の計算式に示される光学濃度（Ｏ．Ｄ．）を測定し、Ｏ．Ｄ．から耐光性Ｆ［％］を算出した。
【０１２９】
また、評価試験では、イエロートナーＴ１１〜Ｔ１８のそれぞれの溶融粘度η［Ｐａ・ｓ］を測定した。
【０１３０】
《３−３−２》イエロートナーの印刷画像の色相（印字色相）の測定
（測定器）
Ｌ＊ａ＊ｂ＊表色系における印字色相を示すＬ＊値、ａ＊値、ｂ＊値の測定には測色計／濃度計である測定器「Ｘ−Ｒｉｔｅ５２８」（エックスライト社製）を使用した。
【０１３１】
（印刷媒体の下敷き）
実施の形態３における測定では、印刷媒体の下敷きとして、実施の形態２における測定で用いた下敷きと同じものを使用した。
【０１３２】
（測定器の設定）
イエロートナーＴ１１〜Ｔ１８による印刷画像の印字色相の測定に際しては、測定器「Ｘ−Ｒｉｔｅ５２８」における測定条件を以下のように設定した。
【０１３３】
測定モードを「Ｌ＊ａ＊ｂ＊表色系による測定モード」に設定し、観察光源（イルミナント）を「Ｄ５０」に設定し、視野角（観察視野）を「２°」に設定した。
【０１３４】
（測定）
以上のような設定において、測定器「Ｘ−Ｒｉｔｅ５２８」によって、印刷媒体上にイエロートナーＴ１１〜Ｔ１８を使用して得られる印刷物の色相を測定した。
【０１３５】
《３−３−３》イエロートナーの色相測定における光学濃度の測定
（測定器）
トナー印刷画像の濃さを示すパラメータとして光学濃度を採用した。光学濃度の測定器としては測定器「Ｘ−Ｒｉｔｅ５２８」を使用した。
【０１３６】
（印刷媒体の下敷き）
測定器「Ｘ−Ｒｉｔｅ５２８」による印刷画像の光学濃度の測定では、印刷媒体の下敷きとして黒色の紙媒体（すなわち、黒色紙）を使用した。実施の形態３における測定では、印刷媒体の下敷きとして、実施の形態２における測定で用いた下敷きと同じものを使用した。
【０１３７】
（測定器の設定）
イエロートナーＴ１１〜Ｔ１８による印刷画像の光学濃度の測定に際しては、測定器「Ｘ−Ｒｉｔｅ５２８」における測定条件を以下のように設定した。
【０１３８】
実施の形態３では、実施の形態２の場合と同様に、測定モードを「濃度測定モード」に設定し、ステータスの設定を「ステータスＩ」にし、自色基準の設定を「絶対白色基準」とし、「偏光フィルタ無し」とした。「ステータスＩ」は、実施の形態２で説明したように、ＩＳＯで規定されている。
【０１３９】
（測定）
以上のような設定において、測定器「Ｘ−Ｒｉｔｅ５２８」によって、印刷物の光学濃度を測定した。測定器「Ｘ−Ｒｉｔｅ５２８」では、光学濃度は、Ｖ値、Ｃ値、Ｍ値、Ｙ値の４つの数値として得られる。イエロートナーＴ１１〜Ｔ１８の光学濃度としてはＹ値を使用し、マゼンタトナーの光学濃度としてはＭ値を使用し、シアントナーの光学濃度としてはＣ値を使用した。
【０１４０】
《３−３−４》イエロートナーの溶融粘度の測定
トナーの溶融粘度を示すパラメータとしては、回転型レオメータによる粘弾性測定から得られる１２０℃における溶融粘度η［Ｐａ・ｓ］を採用した。
【０１４１】
溶融粘度ηの測定方法は、実施の形態２における測定方法と同様である。つまり、昇温速度は５℃／分に設定され、周波数は１Ｈｚに設定され、ギャップは１ｍｍに設定され、直径φ２０ｍｍのパラレルプレートを使用して、一旦温度１４０℃でイエロートナーＴ１１〜Ｔ１８を十分に溶融させた後に、イエロートナーＴ１１〜Ｔ１８を５０℃から２３０℃まで昇温させ、イエロートナーＴ１１〜Ｔ１８が１２０℃のときにおける溶融粘度Ｔ１［Ｐａ・ｓ］を得た。
【０１４２】
《３−３−５》イエロートナーの印刷画像の耐光性算出のための光学濃度の測定
（照射試験）
イエロートナーＴ１１〜Ｔ１８の耐光性Ｆ［％］の測定に際しては、キセノンアークランプを使用した耐光性試験をイエロートナーＴ１１〜Ｔ１８の印刷物に対して行った場合の、印刷物上のトナー画像のＯ．Ｄ．の残存率［％］を採用した。
【０１４３】
キセノンアークランプを使用した耐光性試験は、実施の形態２における耐光性試験と同様であり、式（５）から耐光性Ｆ［％］を得た。
【０１４４】
（測定器）
耐光性の測定におけるトナー画像の光学濃度の測定には、測定器「Ｘ−Ｒｉｔｅ５２８」（エックスライト社製）を使用した。
【０１４５】
（印刷媒体の下敷き）
実施の形態３における測定器「Ｘ−Ｒｉｔｅ５２８」による印字色相の測定で使用した印刷媒体の下敷きは、実施の形態２におけるものと同じである。
【０１４６】
（測定器の設定）
イエロートナーＴ１１〜Ｔ１８による印刷画像の光学濃度の測定のための測定に際しては、測定器「Ｘ−Ｒｉｔｅ５２８」における測定条件を以下のように設定した。測定モードを「濃度測定モード」に設定し、ステータスの設定を、「ステータスＩ」にし、白色基準の設定を「絶対白色基準」とし、「偏光フィルタ無し」とした。
【０１４７】
以上のような設定において、測定器「Ｘ−Ｒｉｔｅ５２８」によって、印刷媒体上にイエロートナーＴ１１〜Ｔ１８を使用して得られる印刷物の光学濃度を照射試験中の複数の時刻において測定した。測定器「Ｘ−Ｒｉｔｅ５２８」では、光学濃度は、Ｖ値、Ｃ値、Ｍ値、Ｙ値の４つの数値として得られるが、イエロートナーＴ１１〜Ｔ１８の光学濃度としてはＹ値を使用した。
【０１４８】
（測定）
以上のような設定において、測定器「Ｘ−Ｒｉｔｅ５２８」によって、印刷媒体上にイエロートナーＴ１１〜Ｔ１８を使用して得られる印刷物の光学濃度を測定した。
【０１４９】
《３−３−６》イエロートナーの印刷画像の耐昇華性の測定
（試験）
イエロートナーＴ１１〜Ｔ１８の耐昇華性Ｓｒ［％］の測定に際しては、ホットプレートを使用した加熱試験をイエロートナーＴ１１〜Ｔ１８の印刷物に対して行った後における、印刷物上のトナー画像のｂ＊値の残存率［％］を採用した。
【０１５０】
加熱試験には、アズワン株式会社製のホットプレート（図１８における３０１）である「ＤＩＧＩＴＡＬ  ＨＯＴ  ＰＬＡＴＥ／ＳＴＩＲＲＥＲ  ＤＰ−１Ｍ」を加熱装置として使用した。まず、耐昇華性測定用の印刷画像として株式会社沖データ製のエクセレントホワイト紙（７０ｋｇ紙）上に印刷されたＯ．Ｄ．が１．４のトナー画像（イエロー単色のべタ画像）を作成する。耐昇華性測定用の印刷画像には、実施の形態２の場合と同様に、図７及び図８に示される色相測定用画像を、図１７に示されるようにカット、すなわち、切り出したものを使用した。
【０１５１】
次に、耐昇華性測定用の印刷画像におけるイエロー１００％濃度画像のｂ＊値を測定する。このｂ＊値を、ｂ＊（Ｓ）とも記す。次に、ホットプレートの設定温度を１８０℃に設定し、ホットプレートの表面温度が１８０℃に達するまで待つ。ホットプレートの表面温度は、例えば、放射温度計などによって測定される。
【０１５２】
次に、図１８に示されるように、ホットプレート３０１上に耐昇華性測定用の印刷画像におけるイエロー１００％濃度画像３０３が上向きになるように印刷物３０４を設置し、印刷物３０４とホットプレート３０１との間に隙間ができないようにおもり３０２を載せ、１０分間加熱する。おもり３０２は、イエロー１００％濃度画像３０３に接触せず、さらにホットプレート３０１と印刷物３０４との間に空隙を生じさせない十分な重さを持つものが使用される。おもり３０２として、アズワン株式会社製のラボランスクリュー管瓶１３．５ｃｃを逆向きにしたものを使用した。
【０１５３】
１０分間の加熱後に、耐昇華性測定用の印刷画像にあるイエロー１００％濃度画像３０３のｂ＊値を測定する。このｂ＊値は、ｂ＊（Ｅ）とも記す。
【０１５４】
得られたｂ＊（Ｓ）とｂ＊（Ｅ）と、下記の耐昇華性Ｓｒ［％］の計算式（７）から耐昇華性Ｓｒ［％］を得た。
Ｓｒ［％］＝（ｂ＊（Ｅ）／ｂ＊（Ｓ））×１００［％］    （７）
耐昇華性測定における光学濃度及び色相測定方法は、耐光性測定の場合と同様に行われる。
【０１５５】
《３−３−７》イエロートナーの印刷画像の熱圧着転写性の測定
図２０は、熱圧着転写性測定における熱圧着転写方法を説明する概略図である。イエロートナーＴ１１〜Ｔ１８の熱圧着転写性測定は、Ｔシャツプリント用の熱プレス機３１０による熱圧着転写試験によって行った。熱圧着転写試験では、熱圧着用転写紙３１１上に印刷されたイエロー１００％濃度画像３１２を、熱プレス機３１０の台座３１０ａとコテ３１０ｂとで挟んで、布地（例えば、Ｔシャツ）３１３に熱圧着を行った後に、使用した熱圧着用転写紙上に残るトナー画像のｂ＊値を測定した。
【０１５６】
熱プレス機３１０には、バイオテック社製のアイロンプレス機である「Ｍｏｄｅｌ  ＨＴＰ２３４ＰＳ１」を使用した。熱圧着用転写紙３１１には、バイオテック社製の「ＴＣＣ３．１」を使用した。布地（Ｔシャツ）には、キャブ社の「Ｕｎｉｔｅｄ  Ａｔｈｌｅ  ５８０６−０１  ４．０オンス  ホワイト」を使用した。
【０１５７】
測定では、まず熱圧着用転写紙上にＯ．Ｄ．が１．４のイエロー１００％濃度画像が印刷された熱圧着用印刷物３１１を作成する。
【０１５８】
次に、熱プレス機３１０の温度を１８０℃の設定にし、熱プレス機３１０に備えられた温度計（図示せず）が１８０℃を表示するまで放置する。そして、図２０に示されるように、熱プレス機３１０の台座３１０ａ上に布地（Ｔシャツ）３１３を設置し、布地（Ｔシャツ３１３）上に熱圧着用印刷物３１１を、イエロー１００％濃度画像３１２が下になる向きで設置し、１０秒間プレスする。
【０１５９】
このプレスにおける、熱プレス機３１０のプレス圧は６０［ｐｓｉ］に調整されている。プレス圧の調整方法は、熱プレス機３１０としてアイロンプレス機「Ｍｏｄｅｌ  ＨＴＰ２３４ＰＳ１」を使用する場合は、圧力調整ダイヤルを「ダイヤル８」にあわせることで６０［ｐｓｉ］に調整できる。
【０１６０】
熱プレス機３１０で熱プレスを開始してから５秒経過後に、熱圧着用印刷物３１１を布地（Ｔシャツ）３１３からはがす。そして、熱プレスを行った後の熱圧着済み印刷物３１１上のイエロー１００％濃度画像のｂ＊値を測定する。熱圧着転写性測定における光学濃度の測定方法及び色相の測定方法は、耐光性の測定方法と同様である。
【０１６１】
《３−３−８》イエロートナーの評価試験の結果
図１４の表３は、実施の形態３に係るトナーである実施例Ｅ１１〜Ｅ１５のイエロートナーＴ１１〜Ｔ１５と、比較例Ｃ１１〜Ｃ１３のイエロートナーＴ１６〜Ｔ１８のＣ．Ｉ．ピグメントイエロー１５５（ＰＹ１５５）とＣ．Ｉ．ピグメントイエロー１８５（ＰＹ１８５）の顔料比率と、印字色相と、耐光性Ｆ［％］と、耐昇華性Ｓｒ［％］と、熱圧着転写測定後のイエロー１００％画像のｂ＊値と、１２０℃における溶融粘度η［Ｐａ・ｓ］の測定結果を示すものである。なお、比較例Ｃ１１のイエロートナーＴ１６の顔料は、Ｃ．Ｉ．ピグメントイエロー７４（ＰＹ７４）が１００％である。
【０１６２】
実施例Ｅ１１のイエロートナーＴ１１は、実施の形態３に係るトナーの一例である。イエロートナーＴ１１では、着色剤が、Ｃ．Ｉ．ピグメントイエロー１５５とＣ．Ｉ．ピグメントイエロー１８５とを、８０：２０の比率で含む。イエロートナーＴ１１では、結着樹脂の分子量を、一般（市販）のイエロートナー（比較例Ｃ１１のイエロートナーＴ１６）のものより下げることによって、１２０℃における溶融粘度ηを、１６００［Ｐａ・ｓ］に調整している。
【０１６３】
実施例Ｅ１２のイエロートナーＴ１２は、実施の形態３に係るトナーの一例である。イエロートナーＴ１２では、着色剤が、Ｃ．Ｉ．ピグメントイエロー１５５とＣ．Ｉ．ピグメントイエロー１８５とを、８０：２０の比率で含む。イエロートナーＴ１２では、結着樹脂として、イエロートナーＴ１１の結着樹脂と分子量が異なるものを使用して、１２０℃における溶融粘度ηを、１４００［Ｐａ・ｓ］に調整している。
【０１６４】
実施例Ｅ１３のイエロートナーＴ１３は、実施の形態３に係るトナーの一例である。イエロートナーＴ１３では、着色剤が、Ｃ．Ｉ．ピグメントイエロー１５５とＣ．Ｉ．ピグメントイエロー１８５とを、８０：２０の比率で含む。イエロートナーＴ１３では、結着樹脂として、イエロートナーＴ１１の結着樹脂と分子量が異なるものを使用して、１２０℃における溶融粘度ηを、１６００［Ｐａ・ｓ］に調整している。
【０１６５】
実施例Ｅ１４のイエロートナーＴ１４は、実施の形態３に係るトナーの一例である。イエロートナーＴ１４では、着色剤が、Ｃ．Ｉ．ピグメントイエロー１５５とＣ．Ｉ．ピグメントイエロー１８５とを、７６．５：２３．５の比率で含む。イエロートナーＴ１４では、結着樹脂として、イエロートナーＴ１１の結着樹脂と分子量が同じものを使用している。このように構成された比較例Ｃ１２のイエロートナーＴ１４の１２０℃における溶融粘度ηは、１５００［Ｐａ・ｓ］である。
【０１６６】
実施例Ｅ１５のイエロートナーＴ１５は、実施の形態３に係るトナーの一例である。イエロートナーＴ１５では、着色剤が、Ｃ．Ｉ．ピグメントイエロー１５５とＣ．Ｉ．ピグメントイエロー１８５とを、７３：２７の比率で含む。イエロートナーＴ１５では、結着樹脂として、イエロートナーＴ１１の結着樹脂と分子量が同じものを使用している。このように構成された比較例Ｃ１２のイエロートナーＴ１５の１２０℃における溶融粘度ηは、１５００［Ｐａ・ｓ］である。
【０１６７】
比較例Ｃ１１のイエロートナーＴ１６は、一般（市販）のイエロートナーである。イエロートナーＴ１６は、株式会社沖データ製のカラーＬＥＤプリンタ「Ｃ９１１ｄｎ」に使用されている純正のイエロートナーカートリッジのイエロートナーである。比較例Ｃ１１のイエロートナーＴ１６では、着色剤が、Ｃ．Ｉ．ピグメントイエロー７４が１００％である。このイエロートナーＴ１６の１２０℃における溶融粘度ηは、１８００［Ｐａ・ｓ］である。
【０１６８】
比較例Ｃ１２のイエロートナーＴ１７では、着色剤が、Ｃ．Ｉ．ピグメントイエロー１５５である。イエロートナーＴ１７では、結着樹脂の分子量を、比較例Ｃ１１のイエロートナーＴ１６のものと同等の分子量としている。このように構成された比較例Ｃ１２のイエロートナーＴ１７の１２０℃における溶融粘度Ｔ１は、２１６０［Ｐａ・ｓ］である。
【０１６９】
比較例Ｃ１３のイエロートナーＴ１８では、着色剤が、Ｃ．Ｉ．ピグメントイエロー１５５とＣ．Ｉ．ピグメントイエロー１８５とを、８０：２０の比率で含む。イエロートナーＴ１８では、結着樹脂の分子量を、比較例Ｃ１１のイエロートナーＴ１６のものと同等の分子量としている。このように構成された比較例Ｃ１３のイエロートナーＴ１８の１２０℃における溶融粘度ηは、２１００［Ｐａ・ｓ］である。
【０１７０】
実施例Ｅ１１〜Ｅ１５のイエロートナーＴ１１〜Ｔ１５では、印字色相が条件（１）及び（２）の両方を満たすように、顔料が選定されている。着色剤、Ｃ．Ｉ．ピグメントイエロー１５５とＣ．Ｉ．ピグメントイエロー１８５の比率について、実施例Ｅ１１〜Ｅ１５、比較例Ｃ１１〜Ｃ１３において、Ｃ．Ｉ．ピグメントイエロー１８５を２７％以上添加したトナーがないのは、Ｃ．Ｉ．ピグメントイエロー１８５の比率をさらに増やしたトナーは、製造上の問題で作成することができなかったためである。
【０１７１】
実施例Ｅ１１〜Ｅ１５のイエロートナーＴ１１〜Ｔ１５のトナー画像の色味は、比較例Ｃ１１に代表される従来のイエロートナーＴ１６のトナー画像の色味と同等の良好な色味を持つ。
【０１７２】
印字色相が互いに異なるトナー画像（印刷物）であるにもかかわらず、互いに同等の色味を持つように見える理由は、人間の目がイエロー色の僅かな違いを判別する能力を備えておらず、同じ色味と認識するためであると考えられる。
【０１７３】
また、一般的に、イエロー色において、ｂ＊値が高いイエロー色の印字色相が得られる顔料を使用したイエロートナーほど、耐光性Ｆ［％］が低下することが知られている。つまり、イエロートナーのｂ＊値が高いほど、耐光性Ｆ［％］が低下する。
【０１７４】
実施の形態３に係るトナーであるイエロートナーＴ１１〜Ｔ１５において、上記条件（２）においてｂ＊値の上限値「９５．４」は、比較例Ｃ１１に代表される従来のイエロートナーＴ１４よりも良好な耐光性をトナーに持たせるための値である。
【０１７５】
図１５は、実施の形態３に係るイエロートナーＴ１１〜Ｔ１５（実施例Ｅ１１〜Ｅ１５）によって形成された印刷画像と比較例のイエロートナーＴ１６〜Ｔ１８（比較例Ｃ１１〜Ｃ１３）によって形成された印刷画像の耐光性試験の結果をグラフＧ８として示す図である。
【０１７６】
また、図１６は、実施の形態３に係るイエロートナーＴ１１〜Ｔ１５（実施例Ｅ１１〜Ｅ１５）によって形成された印刷画像と比較例のイエロートナーＴ１６〜Ｔ１８（実施例Ｃ１１〜Ｃ１３）によって形成された印刷画像の印字色相の測定結果をＬ＊ａ＊ｂ＊表色系におけるグラフＧ９として示す図である。
【０１７７】
図１９は、実施の形態３に係るイエロートナーＴ１１〜Ｔ１５（実施例Ｅ１１〜Ｅ１５）によって形成された印刷画像と比較例のイエロートナーＴ１６〜Ｔ１８（比較例Ｃ１１〜Ｃ１３）によって形成された印刷画像の耐昇華性試験の結果をグラフＧ１０として示す図である。
【０１７８】
図２１は、実施の形態３に係るイエロートナーＴ１１〜Ｔ１５（実施例Ｅ１１〜Ｅ１５）によって形成された熱転写性測定用画像と比較例のイエロートナーＴ１６〜Ｔ１８（比較例Ｃ１１〜Ｃ１３）によって形成された熱転写性測定用画像の熱圧着転写性の測定の結果をグラフＧ１１として示す図である。
【０１７９】
以上に示したように、実施例Ｅ１１〜Ｅ１５及び比較例Ｃ１１〜Ｃ１３のイエロートナーＴ１１〜Ｔ１８のイエロー色の印字色相は図１６に示されるグラフＧ９のように計測された。また、トナー画像の耐光性Ｆ［％］は、図１５に示されるグラフＧ８に示すように計測された。さらに、トナー画像の耐昇華性は、図１９に示されるグラフＧ１０に示すように計測された。さらにまた、トナー画像の熱圧着転写性は、図２１に示されるグラフＧ１１に示すように計測された。
【０１８０】
図１５、図１６、図１９及び図２１に示されるように、実施例Ｅ１１〜Ｅ１５のイエロートナーＴ１１〜Ｔ１５によるトナー画像の耐光性Ｆ［％］は良好であり、且つ実施例Ｅ１１〜Ｅ１５のイエロートナーＴ１１〜Ｔ１５によるトナー画像の印字色相が良好であり、且つ実施例Ｅ１１〜Ｅ１５のイエロートナーＴ１１〜Ｔ１５によるトナー画像の耐昇華性が良好であり、且つ実施例Ｅ１１〜Ｅ１５のイエロートナーＴ１１〜Ｔ１５によるトナー画像の熱圧着転写性が良好であることがわかる。
【０１８１】
また、トナーは、１２０℃における溶融粘度が小さくなるほど高温高湿の環境（例えば、温度５０℃、湿度５５％）にさらされた場合に、固結しやすくなることが、知られている。このような高温高湿の環境は、輸送時にトナーがさらされることがあり得る最も厳しい環境を想定したものである。実施例Ｅ１１〜Ｅ１５のイエロートナーＴ１１〜Ｔ１５の成分を変更して、１２０℃における溶融粘度ηが１４００［Ｐａ・ｓ］より小さいトナーとした場合には、上記最も厳しい環境下におけるトナーの固結によって、トナーは十分に高い粘度を維持できなくなる。
【０１８２】
上記条件（３）における溶融粘度ηの下限値である１４００［Ｐａ・ｓ］は、トナーを固結しやすい状態にさせないための下限値である。
【０１８３】
イエロートナーＴ１１〜Ｔ１８によるイエロー１００％濃度画像による評価試験の結果である図１４の表３並びに図１５からわかるように、比較例Ｃ１１のイエロートナーＴ１６の耐光性Ｆ［％］は許容値である７０％を下回っているが、他のイエロートナーＴ１１〜Ｔ１５，Ｔ１７，Ｔ１８の耐光性Ｆ［％］は許容値である７０％以上である。
【０１８４】
また、比較例Ｃ１１のイエロートナーＴ１６の耐昇華性Ｓｒ［％］は許容値である９８％を下回っているが、他のイエロートナーＴ１１〜Ｔ１５，Ｔ１７，Ｔ１８の耐昇華性Ｓｒ［％］は許容値である９８％以上である。
【０１８５】
耐昇華性Ｓｒ［％］が、９８％以上である理由は、トナーに昇華が発生しにくい場合に得られる結果と考えられ、イエロートナーＴ１〜Ｔ１５、Ｔ１７、Ｔ１８は、昇華による不具合の発生しない良好なトナーであると考えられる。
【０１８６】
また、イエロートナーＴ１１〜Ｔ１８によるイエロー１００％濃度画像による評価試験の結果である図１６から、比較例Ｃ１２のイエロートナーＴ１７の印字色相のｂ＊値は、下限値である９３．４を下回っているが、他のイエロートナーＴ１１〜Ｔ１６，Ｔ１８の印字色相のｂ＊値は下限値である９３．４以上である。
【０１８７】
また、イエロートナーＴ１１〜Ｔ１８による熱圧着転写性の結果である図２１から、比較例Ｃ１１のイエロートナーＴ１６の熱圧着転写後の転写紙上トナー画像のｂ＊値は、上限値である２．９を上回っているが、他のイエロートナーＴ１１〜Ｔ１５，Ｔ１７，Ｔ１８のｂ＊値は上限値である２．９以下である。ｂ＊値が２．９以下であるということは、熱圧着転写後の転写紙上にはトナー画像がほとんど残っていないことがわかる。つまり、すべてのトナー画像が転写される良好な熱圧着転写性を持っているトナーであると考えられる。
【０１８８】
言い換えれば、ｂ＊値が２．９より大きくなると、布地（例えば、Ｔシャツ）上の画像の色が薄くなる。つまり、転写紙上における画像の濃度と、布地上に転写された画像の濃度の差が大きくなる。その結果、印刷画像を備えた転写紙を購入した人が、転写紙から画像が転写された布地（例えば、Ｔシャツプ）を見たときに、布地の印刷結果が予想のものと異なる（色が薄い）と感じてしまう可能性が高い。
【０１８９】
以上のように、イエロートナーＴ１１〜Ｔ１８によるイエロー１００％濃度画像による評価試験からは、イエロートナーＴ１１〜Ｔ１５，Ｔ１８は、印字色相、耐光性、耐昇華性及び熱圧着転写性が良好であると判断できる。
【０１９０】
《３−４》実施の形態３に係るトナーの混色時の評価試験
《３−４−１》トナーの混色時の評価試験の手順
次に、実施例Ｅ１１〜Ｅ１５及び比較例Ｃ１１〜Ｃ１３のイエロートナーＴ１１〜Ｔ１８の混色時の色相を判定するための評価試験について説明する。評価試験では、図６に示されるように、白紙印刷された用紙を用いる。また、評価試験では、図７に示されるように、印字色相測定用の印刷パターンのトナーパッチを備えた用紙を用いる。さらに、評価試験では、印字色相測定用の印刷パターンのトナーパッチとして、図８に示される種類（色及び濃度）のものが用いられる。
【０１９１】
トナーの混色時の評価試験は、株式会社沖データ製のカラーＬＥＤプリンタ「Ｃ９４１ｄｎ」を使用し、画像形成部１０Ｙに実施例Ｅ１１〜Ｅ１５及び比較例Ｃ１１〜Ｃ１３のイエロートナーＴ１１〜Ｔ１８を充填し、実施の形態２の場合と同様に行われた。
【０１９２】
色相評価は、実施の形態２の場合と同様に行われた。
【０１９３】
本試験で使用する印刷媒体は、Ｌ＊ａ＊ｂ＊表色系におけるＬ＊値、ａ＊値、ｂ＊値を、それぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２を満たし、
７８．０［ｓｅｃ］≦ベック平滑度≦１２９．３［ｓｅｃ］、
秤量が８０ｇ／ｍ２である白色紙である上質紙を使用した。
具体的には、印刷媒体として用紙「エクセレントホワイトＡ４（７０ｋｇ紙）」（株式会社沖データ製）を使用した。なお、ベック平滑度は、「デジベックＤＢ−２」（東洋精機製作所社製）を使用して、「ＪＩＳ  Ｐ  ８１１９」に規定された条件で測定を行った。
【０１９４】
印字色相測定用の印刷パターンは、実施の形態２におけるもの（図７及び図８に示されるもの）と同じである。
【０１９５】
レッド２００％濃度画像の色相の判定では、目視による判定と、レッド色の印字色相による判定との両方が良好である場合に、良好であると総合判定する。目視による判定は、試験で得られた印刷物のレッド２００％濃度画像で行い、比較例Ｃ１１のイエロートナーＴ１６を用いた場合のレッド２００％画像と色味が同等に見える場合を良好と判定した。
【０１９６】
《３−４−２》トナーの混色時の評価試験の結果
実施の形態２における比較例Ｃ１と実施の形態３における比較例Ｃ１１とは、同じトナーである。したがって、図８のグラフＧ３及び図９のグラフＧ４は、実施の形態３における比較例Ｃ１１の特性でもある。トナーの混色時の評価試験の結果に関し、実施の形態２の比較例Ｃ１の説明は、実施の形態３における比較例Ｃ１１にも当てはまる。
【０１９７】
実施の形態３に係るトナーの効果を確認するために、実施例Ｅ１１〜Ｅ１５と比較例Ｃ１１〜Ｃ１３のイエロートナーＴ１１〜Ｔ１８を使用して行われた評価試験の結果を図２２に表４として示す。
【０１９８】
図２３は、実施例Ｅ１１〜Ｅ１５と比較例Ｃ１１〜Ｃ１３のイエロートナーＴ１１〜Ｔ１８の各々と通常（市販）のマゼンタトナーとによって形成されたレッド２００％濃度画像であるトナーパッチの印字色相評価結果をＬ＊ａ＊ｂ＊表色系におけるグラフＧ１２として示す図である。図２４は、図２３のグラフＧ１２の要部を拡大してグラフＧ１３として示す図である。
【０１９９】
図２２の表４からわかるように、実施の形態３に係るトナーである実施例Ｅ１１、Ｅ１２、Ｅ１３、Ｅ１４及びＥ１５のイエロートナーＴ１１〜Ｔ１５及び比較例Ｃ１１のイエロートナーＴ１６を用いて形成されたレッド２００％濃度画像の色相は、目視判定の結果、良好であると判定された。また、図２２の表４からわかるように、比較例Ｃ１２及びＣ１３のイエロートナーＴ１７及びＴ１８を用いて形成されたレッド２００％濃度画像の色相は、目視判定の結果、不良であると判定された。
【０２００】
図２４からわかるように、実施の形態３に係るトナーである実施例Ｅ１１、Ｅ１２、Ｅ１３、Ｅ１４及びＥ１５のイエロートナーＴ１１〜Ｔ１５及び比較例Ｃ１１のイエロートナーＴ１６を用いて形成されたレッド２００％濃度画像の色相のａ＊値及びｂ＊値は、良否判定境界線の良好側（上側）にあり、これらのレッド２００％濃度画像の色相は良好であると判定された。また、図２４からわかるように、比較例Ｃ１２及びＣ１３のイエロートナーＴ１７及びＴ１８を用いて形成されたレッド２００％濃度画像の色相のａ＊値及びｂ＊値は、良否判定境界線の不良側（下側）にあり、これらのレッド２００％濃度画像の色相は不良であると判定された。
【０２０１】
比較例Ｃ１２及びＣ１３のイエロートナーＴ１７及びＴ１８を用いて形成されたレッド２００％濃度画像の色相が不良となった理由は、溶融粘度ηが大きく（図１４の表３）、イエロートナーとマゼンタトナーがよりよく溶けて混ざり合った状態で画像を形成することができ難いためと考えられる。
【０２０２】
図２２の表４に総合判定として示されるように、実施の形態３に係るトナーである実施例Ｅ１１〜Ｅ１５及び比較例Ｃ１１のイエロートナーＴ１１〜Ｔ１６を用いてレッド２００％濃度画像を形成した場合には、色相の総合判定として良好が得られた。また、比較例Ｃ１２及びＣ１３のイエロートナーＴ１７及びＴ１８を用いてレッド２００％濃度画像を形成した場合には、色相の総合判定が不良となった。
【０２０３】
《３−５》実施の形態３の効果
図１４の表３に示されるイエロートナーＴ１１〜Ｔ１８の印刷画像についての評価結果及び図２２の表４に示されるイエロートナーＴ１１〜Ｔ１８を用いたレッド２００％濃度画像についての評価結果から、実施例Ｅ１１〜Ｅ１５のイエロートナーＴ１１〜Ｔ１５を用いた場合には、イエローの印刷画像及びレッド２００％濃度画像の両方の判定が良好となった。
【０２０４】
したがって、実施の形態３に係るトナーを、上記条件（１）、（２）及び（３）を満たすように構成され、且つ、上記条件（４）、（５）、及び（６）を満たすように構成することで、色味が良好であり、耐光性に優れ、耐昇華性に優れ、熱圧着転写性に優れた印刷画像を形成することが可能になる。
【０２０５】
《４》変形例
実施の形態１に係る画像形成装置１は、中間転写ベルト９上に一次転写されたトナー画像を転写ローラ２７によって用紙２３上に二次転写させる中間転写方式のプリンタであるが、本発明は画像形成部１０Ｗ，１０Ｙ，１０Ｍ，１０Ｃ，１０Ｋから用紙２３にトナー画像を直接転写するプリンタ、ファクシミリ、複合機にも適用可能である。
【０２０６】
実施の形態２及び３では、トナーの製造に乳化重合法を用いた例を説明したが、トナーの母粒子の製造方法は、乳化重合法に限定されるものではない。トナーの母粒子の製造方法は、例えば、粉砕法、懸濁重合法、溶解懸濁法などの他の方法であってもよい。
【符号の説明】
【０２０７】
１  画像形成装置、  ９  中間転写ベルト、  １０Ｙ  画像形成部、  １４Ｙ  ＬＥＤアレイヘッド（露光手段）、  １１Ｙ  現像装置（現像手段）、  １２Ｙ  感光体ドラム（像担持体）、  １５Ｙ  供給ローラ、  １７Ｙ  現像ローラ（トナー担持体）、  １８Ｙ  トナー収容部（トナー収容容器）、  １９Ｙ  転写ローラ  、  ２３  用紙（印刷媒体）、  ２５ａ，２５ｂ  駆動ローラ、  ２７  二次転写ローラ、  １０１  結着樹脂（スチレンアクリル共重合樹脂）、  １０２  着色剤、  １０３  ワックス、  １０４  外添剤（シリカ）。
【図１】
2019101406.tif 000005
【図２】
2019101406.tif 000006
【図３】
2019101406.tif 000007
【図４】
2019101406.tif 000008
【図５】
2019101406.tif 000009
【図６】
2019101406.tif 000010
【図７】
2019101406.tif 000011
【図８】
2019101406.tif 000012
【図９】
2019101406.tif 000013
【図１０】
2019101406.tif 000014
【図１１】
2019101406.tif 000015
【図１２】
2019101406.tif 000016
【図１３】
2019101406.tif 000017
【図１４】
2019101406.tif 000018
【図１５】
2019101406.tif 000019
【図１６】
2019101406.tif 000020
【図１７】
2019101406.tif 000021
【図１８】
2019101406.tif 000022
【図１９】
2019101406.tif 000023
【図２０】
2019101406.tif 000024
【図２１】
2019101406.tif 000025
【図２２】
2019101406.tif 000026
【図２３】
2019101406.tif 000027
【図２４】
2019101406.tif 000028
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
結着樹脂と、
前記結着樹脂内に含有された着色剤と、
を有するトナーであって、
前記着色剤は、
ａ＊（Ｙ）及びｂ＊（Ｙ）が前記トナーからなる色相測定用の印刷画像のＬ＊ａ＊ｂ＊表色系におけるａ＊値及びｂ＊値である場合に、印刷媒体上に印刷された前記色相測定用の印刷画像の色相が、
−８．６≦ａ＊（Ｙ）≦−７．９、且つ、９３．４≦ｂ＊（Ｙ）≦９５．４
を満たし、
印刷媒体上に印刷された前記トナーからなる耐光性測定用印刷画像に、波長３４０ｎｍにおける分光放射照度が０．３６Ｗ／ｍ２の光を６６３時間照射する照射試験の後の前記耐光性測定用印刷画像の耐光性Ｆが、Ｆ≧７０％を満たすように構成され、
前記照射試験の後における前記トナーの１００％濃度画像の光学濃度をＤ（Ｅ）とし、前記照射試験の前における前記トナーの１００％濃度画像の光学濃度をＤ（Ｓ）とした場合、
Ｆ［％］＝（Ｄ（Ｅ）／Ｄ（Ｓ））×１００［％］
であり、
前記トナーは、１２０℃における前記トナーの溶融粘度ηが、
１４００［Ｐａ・ｓ］≦η≦１６００［Ｐａ・ｓ］
を満たすように構成された
ことを特徴とするトナー。
【請求項２】
前記着色剤は、複数の顔料を含み、
前記複数の顔料は、Ｃ．Ｉ．ピグメントイエロー１５５と、Ｃ．Ｉ．ピグメントイエロー１８５とを含む
ことを特徴とする請求項１に記載のトナー。
【請求項３】
前記Ｃ．Ｉ．ピグメントイエロー１５５と前記Ｃ．Ｉ．ピグメントイエロー１８５との混合比率は、４：１であることを特徴とする請求項２に記載のトナー。
【請求項４】
前記印刷媒体に印刷された前記色相測定用の印刷画像の前記ａ＊（Ｙ）及び前記ｂ＊（Ｙ）は、
前記印刷媒体の下敷きとして、Ｌ＊ａ＊ｂ＊表色系におけるＬ＊値、ａ＊値、ｂ＊値をそれぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねたものを用い、
前記印刷媒体に印刷された前記色相測定用の印刷画像の色相の測定に用いる測定器において、表色系の設定をＬ＊ａ＊ｂ＊表色系とし、観察光源の設定をＤ５０とし、視野角の設定を２°として、測定された値である
ことを特徴とする請求項１から３のいずれか１項に記載のトナー。
【請求項５】
前記印刷媒体に印刷された前記色相測定用の印刷画像の光学濃度は、
前記印刷媒体の下敷きとして、Ｌ＊ａ＊ｂ＊表色系におけるＬ＊値、ａ＊値、ｂ＊値をそれぞれＬ＊（Ｂ）、ａ＊（Ｂ）、ｂ＊（Ｂ）としたときに、
２５．１≦Ｌ＊（Ｂ）≦２５．９、且つ、
０．２≦ａ＊（Ｂ）≦０．３、且つ、
０．５≦ｂ＊（Ｂ）≦０．７
を満たす黒色紙を用い、
前記色相測定用の印刷画像の光学濃度の測定に用いる測定器において、ステータスの設定をステータスＩとし、白色基準の設定を絶対白色基準とし、偏光フィルタ無しで測定された値である
ことを特徴とする請求項１から４のいずれか１項に記載のトナー。
【請求項６】
前記耐光性Ｆは、前記照射試験の後における前記トナーからなる耐光性測定用印刷画像の第２の光学濃度を、前記照射試験の前における前記トナーからなる耐光性測定用印刷画像の第１の光学濃度で除算して得られた値を百分率で表現した値であり、
前記第１の光学濃度と前記第２の光学濃度は、
前記耐光性測定用印刷画像の印刷媒体の下敷きとして、Ｌ＊ａ＊ｂ＊表色系におけるＬ＊値、ａ＊値、ｂ＊値をそれぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねたものを用い、
前記耐光性測定用印刷画像の光学濃度の測定に用いる測定器において、ステータスの設定をステータスＩとし、白色基準の設定を絶対白色基準とし、偏光フィルタ無しで測定された値である
ことを特徴とする請求項１から５のいずれか１項に記載のトナー。
【請求項７】
前記印刷媒体上に印刷された前記トナーからなる耐昇華性測定用の印刷画像に、１８０℃の熱源上で１０分間加熱する加熱試験の後における前記耐昇華性測定用の印刷画像の耐昇華性Ｓｒが、Ｓｒ≧９８％を満たすように構成され、
前記加熱試験の後における前記トナーの１００％濃度画像のｂ＊値をｂ＊（Ｅ）とし、前記加熱試験の前における前記トナーの１００％濃度画像のｂ＊値をｂ＊（Ｓ）とした場合、
Ｓｒ［％］＝（ｂ＊（Ｅ）／ｂ＊（Ｓ））×１００［％］
であり、
熱圧着転写用の転写紙に印刷された前記トナーからなる熱圧着転写性測定用の印刷画像を、１８０℃、６０［ｐｓｉ］で１０秒間プレスした後の、前記熱圧着転写性測定用の印刷画像のｂ＊値が、ｂ＊≦２．９を満たすように構成された
ことを特徴とする請求項１に記載のトナー。
【請求項８】
前記着色剤は、複数の顔料を含み、
前記複数の顔料は、Ｃ．Ｉ．ピグメントイエロー１５５と、Ｃ．Ｉ．ピグメントイエロー１８５とを含む
ことを特徴とする請求項７に記載のトナー。
【請求項９】
前記Ｃ．Ｉ．ピグメントイエロー１５５と前記Ｃ．Ｉ．ピグメントイエロー１８５との混合比率は、７３：２７から８０：２０の範囲内であることを特徴とする請求項８に記載のトナー。
【請求項１０】
前記印刷媒体に印刷された前記色相測定用の印刷画像の前記ａ＊（Ｙ）及び前記ｂ＊（Ｙ）は、
前記印刷媒体の下敷きとして、Ｌ＊ａ＊ｂ＊表色系におけるＬ＊値、ａ＊値、ｂ＊値を、それぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２を満たし、
７８．０［ｓｅｃ］≦ベック平滑度≦１２９．３［ｓｅｃ］、
秤量が８０ｇ／ｍ２である白色紙を使用し、
前記色相測定用の印刷画像の光学濃度の測定に用いる測定器における濃度測定条件として、ＩＳＯで規定されるステータスＩで、絶対白色基準で、偏光フィルタ無しで、
イエロー光学濃度が１．４となるように印刷された前記トナーからなる色相測定用の印刷画像を使用して測定される
ことを特徴とする請求項７から９のいずれか１項に記載のトナー。
【請求項１１】
前記印刷媒体に印刷された前記耐昇華性測定用の印刷画像の前記ｂ＊（Ｓ）及び前記ｂ＊（Ｅ）は、
前記印刷媒体の下敷きとして、Ｌ＊ａ＊ｂ＊表色系におけるＬ＊値、ａ＊値、ｂ＊値を、それぞれＬ＊（Ｂ）、ａ＊（Ｂ）、ｂ＊（Ｂ）としたときに、
２５．１≦Ｌ（Ｂ）＊≦２５．９、
０．２≦ａ（Ｂ）＊≦０．３、
０．５≦ｂ（Ｂ）＊≦０．７
を満たす黒色紙を使用し、
前記耐昇華性測定用の印刷画像の光学濃度の測定に用いる測定器における濃度測定条件として、ＩＳＯで規定されるステータスＩで、絶対白色基準で、偏光フィルタ無しで、
イエロー光学濃度が１．４となるように印刷された前記トナーからなる耐昇華性測定用の印刷画像を使用して測定される
ことを特徴とする請求項７から１０のいずれか１項に記載のトナー。
【請求項１２】
前記結着樹脂は、スチレンアクリル共重合樹脂であることを特徴とする請求項１から１１のいずれか１項に記載のトナー。
【請求項１３】
像担持体の表面にトナーを供給する現像装置に装着可能なトナー収容容器と、
前記トナー収容容器内に収容されているトナーと、
を有し、
前記トナー収容容器内に収容されている前記トナーは、請求項１から１２のいずれか１項に記載のトナーである
ことを特徴とするトナーカートリッジ。
【請求項１４】
トナー収容部と、
前記トナー収容部に収容されているトナーと、
前記トナー収容部に収容されている前記トナーを、静電潜像を担持する像担持体の表面に供給するトナー担持体と、
を有し、
前記トナー収容部に収容されている前記トナーは、請求項１から１２のいずれか１項に記載のトナーである
ことを特徴とする現像装置。
【請求項１５】
静電潜像を担持する像担持体と、
トナー収容部を有する現像手段と、
前記トナー収容部に収容されているトナーと、
前記現像手段から供給された前記トナーによって前記像担持体上に形成されたトナー画像を印刷媒体上に転写させる転写手段と、
を有し、
前記トナー収容部に収容されている前記トナーは、請求項１から１２のいずれか１項に記載のトナーである
ことを特徴とする画像形成装置。
【手続補正２】
【補正対象書類名】明細書
【補正対象項目名】０００６
【補正方法】変更
【補正の内容】
【０００６】
本発明に係るトナーは、結着樹脂と、前記結着樹脂内に含有された着色剤と、を有するトナーであって、
前記着色剤は、
ａ＊（Ｙ）及びｂ＊（Ｙ）が前記トナーからなる色相測定用の印刷画像のＬ＊ａ＊ｂ＊表色系におけるａ＊値及びｂ＊値である場合に、印刷媒体上に印刷された前記色相測定用の印刷画像の色相が、
−８．６≦ａ＊（Ｙ）≦−７．９、且つ、９３．４≦ｂ＊（Ｙ）≦９５．４を満たし、
印刷媒体上に印刷された前記トナーからなる耐光性測定用印刷画像に、波長３４０ｎｍにおける分光放射照度が０．３６Ｗ／ｍ２の光を６６３時間照射する照射試験の後の前記耐光性測定用印刷画像の耐光性Ｆが、Ｆ≧７０％を満たすように構成され、
前記照射試験の後における前記トナーの１００％濃度画像の光学濃度をＤ（Ｅ）とし、前記照射試験の前における前記トナーの１００％濃度画像の光学濃度をＤ（Ｓ）とした場合、Ｆ［％］＝（Ｄ（Ｅ）／Ｄ（Ｓ））×１００［％］であり、
前記トナーは、１２０℃における前記トナーの溶融粘度ηが、
１４００［Ｐａ・ｓ］≦η≦１６００［Ｐａ・ｓ］
を満たすように構成されたことを特徴とする。
【手続補正３】
【補正対象書類名】明細書
【補正対象項目名】０００８
【補正方法】変更
【補正の内容】
【０００８】
【図１】本発明の実施の形態１に係る画像形成装置の内部構成を概略的に示す縦断面図である。
【図２】実施の形態１に係る画像形成装置の制御系の構成を概略的に示すブロック図である。
【図３】本発明の実施の形態２に係るトナーの構成を概略的に示す断面図である。
【図４】実施の形態２に係るトナーとしてのイエロートナー（実施例Ｅ１〜Ｅ３）によって形成された印刷画像と比較例のイエロートナー（実施例Ｃ１〜Ｃ３）によって形成された印刷画像の耐光性試験の結果をグラフＧ１として示す図である。
【図５】実施の形態２に係るトナーとしてのイエロートナー（実施例Ｅ１〜Ｅ３）によって形成された印刷画像と比較例のイエロートナー（実施例Ｃ１〜Ｃ３）によって形成された印刷画像の印字色相の測定結果をＬ＊ａ＊ｂ＊表色系におけるグラフＧ２として示す図である。
【図６】白紙印刷された用紙を示す平面図である。
【図７】印字色相測定用の印刷パターンのトナーパッチの用紙上における位置を示す平面図である。
【図８】印字色相測定用の印刷パターンのトナーパッチの種類（色及び濃度）を示す平面図である。
【図９】比較例Ｃ１のイエロートナーと通常（市販）のマゼンタトナーとによって形成されたレッド２００％濃度画像のトナーパッチの印字色相評価結果をＬ＊ａ＊ｂ＊表色系におけるグラフＧ３として示す図である。
【図１０】図９のグラフの要部を拡大してグラフＧ４として示す図である。
【図１１】図１０に良否判定境界線を追加したグラフＧ５を示す図である。
【図１２】実施例Ｅ１〜Ｅ３と比較例Ｃ１〜Ｃ３のイエロートナーの各々と通常（市販）のマゼンタトナーとによって形成されたレッド２００％濃度画像のトナーパッチの印字色相評価結果をＬ＊ａ＊ｂ＊表色系におけるグラフ６として示す図である。
【図１３】図１２のグラフの要部を拡大してグラフＧ７として示す図である。
【図１４】実施の形態３に係るトナーである実施例Ｅ１１〜Ｅ１５のイエロートナーＴ１１〜Ｔ１５と、比較例Ｃ１１〜Ｃ１３のイエロートナーＴ１６〜Ｔ１８の顔料比率と、印字色相と、耐光性と、耐昇華性と、熱圧着転写測定後のイエロー１００％画像のｂ＊値と、溶融粘度の測定結果を表として示す図である。
【図１５】実施の形態３に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の耐光性試験の結果をグラフＧ８として示す図である。
【図１６】実施の形態３に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の印字色相の測定結果をＬ＊ａ＊ｂ＊表色系におけるグラフＧ９として示す図である。
【図１７】耐昇華性測定用の印刷画像を示す平面図である。
【図１８】耐昇華性測定における加熱試験方法を説明する概略図である。
【図１９】実施の形態３に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の耐昇華性をグラフＧ１０として示す図である。
【図２０】熱圧着転写性測定における熱圧着転写方法を説明する概略図である。
【図２１】実施の形態３に係るトナーとしてのイエロートナー（実施例Ｅ１１〜Ｅ１５）によって形成された印刷画像と比較例のイエロートナー（実施例Ｃ１１〜Ｃ１３）によって形成された印刷画像の熱圧着転写性測定結果をグラフＧ１１として示す図である。
【図２２】実施の形態３に係るトナーの効果を確認するために、実施例Ｅ１１〜Ｅ１５と比較例Ｃ１１〜Ｃ１３のイエロートナーＴ１１〜Ｔ１８を使用して行われた評価試験の結果を表４として示す図である。
【図２３】実施例Ｅ１１〜Ｅ１５と比較例Ｃ１１〜Ｃ１３のイエロートナーの各々と通常（市販）のマゼンタトナーとによって形成されたレッド２００％濃度画像のトナーパッチの印字色相評価結果をＬ＊ａ＊ｂ＊表色系におけるグラフＧ１２として示す図である。
【図２４】図２３のグラフの要部を拡大してグラフＧ１３として示す図である。
【手続補正４】
【補正対象書類名】明細書
【補正対象項目名】００６６
【補正方法】変更
【補正の内容】
【００６６】
（印刷媒体の下敷き）
測定器「Ｘ−Ｒｉｔｅ５２８」による光学濃度の測定では、印刷媒体の下敷きとして白色の紙媒体（すなわち、白色紙）を使用した。具体的に言えば、印刷媒体の下敷きとして、Ｌ＊ａ＊ｂ＊表色系におけるＬ＊値、ａ＊値、ｂ＊値を、それぞれＬ＊（Ｗ）、ａ＊（Ｗ）、ｂ＊（Ｗ）としたときに、
９６．３≦Ｌ＊（Ｗ）≦９６．８、且つ、
１．７≦ａ＊（Ｗ）≦２．０、且つ、
−５．６≦ｂ＊（Ｗ）≦−５．２
を満たす白色紙を５枚重ねた下敷きを使用した。この白色紙として、用紙「エクセレントホワイトＡ４（７０ｋｇ紙）」（株式会社沖データ製）を使用した。
【手続補正５】
【補正対象書類名】明細書
【補正対象項目名】００６７
【補正方法】変更
【補正の内容】
【００６７】
（測定器の設定）
イエロートナーＴ１〜Ｔ６による印刷画像の光学濃度の測定に際しては、測定器「Ｘ−Ｒｉｔｅ５２８」における測定条件を以下のように設定した。測定モードを「濃度測定モード」に設定し、ステータスの設定を、「ステータスＩ」にし、白色基準の設定を「絶対白色基準」とし、「偏光フィルタ無し」とした。
【手続補正６】
【補正対象書類名】明細書
【補正対象項目名】００７７
【補正方法】変更
【補正の内容】
【００７７】
比較例Ｃ３のイエロートナーＴ６では、着色剤が、Ｃ．Ｉ．ピグメントイエロー１５５である。イエロートナーＴ６では、結着樹脂の分子量を、比較例Ｃ１のイエロートナーＴ４のものと同等の分子量としている。このように構成された比較例Ｃ３のイエロートナーＴ６の１２０℃における溶融粘度ηは、２１００［Ｐａ・ｓ］である。
【手続補正７】
【補正対象書類名】明細書
【補正対象項目名】０１１２
【補正方法】変更
【補正の内容】
【０１１２】
さらに、実施の形態３に係るトナーの着色剤１０２は、実施の形態１に係る画像形成装置１によって印刷媒体としての用紙（実施の形態３においては転写紙）上に印刷されたトナー画像である耐昇華性測定用の印刷画像（イエロー１００％濃度画像）に、１８０℃で１０分間の加熱をした後（すなわち、加熱試験の後）の耐昇華性測定用の印刷画像の耐昇華性Ｓｒ［％］が、以下の条件（５）を満たすよう構成されることが望ましい。
Ｓｒ［％］≧９８［％］                                （５）
Ｓｒ［％］＝（ｂ＊（Ｅ）／ｂ＊（Ｓ））×１００［％］
ここで、ｂ＊（Ｅ）は、加熱試験後のイエロー１００％濃度画像のｂ＊値であり、ｂ＊（Ｓ）は、加熱試験前のイエロー１００％濃度画像のｂ＊値である。
【手続補正８】
【補正対象書類名】明細書
【補正対象項目名】０１１９
【補正方法】変更
【補正の内容】
【０１１９】
スチレンアクリル共重合樹脂は、スチレン、アクリル酸、及びメチルメタクリル酸から製造することができる。
【手続補正９】
【補正対象書類名】明細書
【補正対象項目名】０１４５
【補正方法】変更
【補正の内容】
【０１４５】
（印刷媒体の下敷き）
実施の形態３における測定器「Ｘ−Ｒｉｔｅ５２８」による光学濃度の測定で使用した印刷媒体の下敷きは、実施の形態２におけるものと同じである。
【手続補正１０】
【補正対象書類名】明細書
【補正対象項目名】０１４６
【補正方法】変更
【補正の内容】
【０１４６】
（測定器の設定）
イエロートナーＴ１１〜Ｔ１８による印刷画像の光学濃度の測定に際しては、測定器「Ｘ−Ｒｉｔｅ５２８」における測定条件を以下のように設定した。測定モードを「濃度測定モード」に設定し、ステータスの設定を、「ステータスＩ」にし、白色基準の設定を「絶対白色基準」とし、「偏光フィルタ無し」とした。
【手続補正１１】
【補正対象書類名】明細書
【補正対象項目名】０１６０
【補正方法】変更
【補正の内容】
【０１６０】
熱プレス機３１０で熱プレスを開始してから５秒経過後に、熱圧着用印刷物３１１を布地（Ｔシャツ）３１３からはがす。そして、熱プレスを行った後の熱圧着済み印刷物３１１上のイエロー１００％濃度画像のｂ＊値を測定する。熱圧着転写性測定における光学濃度の測定方法及び色相の測定方法は、耐光性測定におけるそれら（各測定方法）と同様である。
【手続補正１２】
【補正対象書類名】明細書
【補正対象項目名】０１６５
【補正方法】変更
【補正の内容】
【０１６５】
実施例Ｅ１４のイエロートナーＴ１４は、実施の形態３に係るトナーの一例である。イエロートナーＴ１４では、着色剤が、Ｃ．Ｉ．ピグメントイエロー１５５とＣ．Ｉ．ピグメントイエロー１８５とを、７６．５：２３．５の比率で含む。イエロートナーＴ１４では、結着樹脂として、イエロートナーＴ１１の結着樹脂と分子量が同じものを使用している。このように構成された実施例Ｅ１４のイエロートナーＴ１４の１２０℃における溶融粘度ηは、１４００［Ｐａ・ｓ］である。
【手続補正１３】
【補正対象書類名】明細書
【補正対象項目名】０１６６
【補正方法】変更
【補正の内容】
【０１６６】
実施例Ｅ１５のイエロートナーＴ１５は、実施の形態３に係るトナーの一例である。イエロートナーＴ１５では、着色剤が、Ｃ．Ｉ．ピグメントイエロー１５５とＣ．Ｉ．ピグメントイエロー１８５とを、７３：２７の比率で含む。イエロートナーＴ１５では、結着樹脂として、イエロートナーＴ１１の結着樹脂と分子量が同じものを使用している。このように構成された実施例Ｅ１５のイエロートナーＴ１５の１２０℃における溶融粘度ηは、１６００［Ｐａ・ｓ］である。
【手続補正１４】
【補正対象書類名】明細書
【補正対象項目名】０１６８
【補正方法】変更
【補正の内容】
【０１６８】
比較例Ｃ１２のイエロートナーＴ１７では、着色剤が、Ｃ．Ｉ．ピグメントイエロー１５５である。イエロートナーＴ１７では、結着樹脂の分子量を、比較例Ｃ１１のイエロートナーＴ１６のものと同等の分子量としている。このように構成された比較例Ｃ１２のイエロートナーＴ１７の１２０℃における溶融粘度ηは、２１６０［Ｐａ・ｓ］である。
【手続補正１５】
【補正対象書類名】明細書
【補正対象項目名】０１７４
【補正方法】変更
【補正の内容】
【０１７４】
実施の形態３に係るトナーであるイエロートナーＴ１１〜Ｔ１５において、上記条件（２）においてｂ＊値の上限値「９５．４」は、比較例Ｃ１１に代表される従来のイエロートナーＴ１６よりも良好な耐光性をトナーに持たせるための値である。
【手続補正１６】
【補正対象書類名】明細書
【補正対象項目名】０１７８
【補正方法】変更
【補正の内容】
【０１７８】
図２１は、実施の形態３に係るイエロートナーＴ１１〜Ｔ１５（実施例Ｅ１１〜Ｅ１５）によって形成された熱圧着転写性測定用画像と比較例のイエロートナーＴ１６〜Ｔ１８（比較例Ｃ１１〜Ｃ１３）によって形成された熱転写性測定用画像の熱圧着転写性の測定の結果をグラフＧ１１として示す図である。
【手続補正１７】
【補正対象書類名】明細書
【補正対象項目名】０１８５
【補正方法】変更
【補正の内容】
【０１８５】
耐昇華性Ｓｒ［％］が、９８％以上である理由は、トナーに昇華が発生しにくい場合に得られる結果と考えられ、イエロートナーＴ１１〜Ｔ１５、Ｔ１７、Ｔ１８は、昇華による不具合の発生しない良好なトナーであると考えられる。
【手続補正１８】
【補正対象書類名】明細書
【補正対象項目名】０２０７
【補正方法】変更
【補正の内容】
【０２０７】
１  画像形成装置、  ９  中間転写ベルト、  １０Ｙ  画像形成部、  １４Ｙ  ＬＥＤアレイヘッド（露光手段）、  １１Ｙ  現像装置（現像手段）、  １２Ｙ  感光体ドラム（像担持体）、  １５Ｙ  現像ローラ（トナー担持体）、  １７Ｙ  供給ローラ、  １８Ｙ  トナー収容部（トナー収容容器）、  １９Ｙ  転写ローラ  、  ２３  用紙（印刷媒体）、  ２５ａ，２５ｂ  駆動ローラ、  ２７  二次転写ローラ、  １０１  結着樹脂（スチレンアクリル共重合樹脂）、  １０２  着色剤、  １０３  ワックス、  １０４  外添剤（シリカ）。